(57)【要約】【課題】一方の生地などに、平織組織、繻子織組織、斜文織組織及び斜子織組織のうち１つの組織と擬紗組織とを有する等により「製造効率の向上・コストの低減」等を実現する。【解決手段】２枚の生地が部分的に接結された二重組織などの織物１である。２枚の生地のうち裏地２Ａなどは、平織組織、繻子織組織、斜文織組織及び斜子織組織のうち１つ以上の組織と、擬紗組織とを有する。又、裏地２Ａなどは、繻子織組織、斜文織組織及び斜子織組織のうち１つ以上の組織と擬紗組織との境界部３に、平織組織などを有していたり、裏地２Ａなどは、高透過率部４と低透過率部５を備え、高透過率部４の高透過率ＴH と低透過率部５の低透過率ＴL との透過率差ΔＴは３％以上などであったり、その他、複数枚の生地が部分的に接結された多重組織などの織物１であっても良い。【選択図】図２
2019173260.tif 000002
【特許請求の範囲】
【請求項１】
２枚の生地が部分的に接結された二重組織の織物、又は、２枚の生地が部分的に接結された織物であって、
前記２枚の生地のうち一方の生地は、平織組織、繻子織組織、斜文織組織及び斜子織組織のうちの少なくとも１つの組織と、擬紗組織とを有していることを特徴とする織物。
【請求項２】
２枚の生地が部分的に接結された二重組織の織物、又は、２枚の生地が部分的に接結された織物であって、
前記２枚の生地のうち一方の生地は、繻子織組織、斜文織組織及び斜子織組織のうちの少なくとも１つの組織と、擬紗組織とを有し、
前記一方の生地は、前記繻子織組織、斜文織組織及び斜子織組織のうちの少なくとも１つの組織と前記擬紗組織との境界部に、平織組織及び／又は繻子織組織を有していることを特徴とする織物。
【請求項３】
前記２枚の生地のうち他方の生地は、平織組織及び／又は擬紗組織を有していることを特徴とする請求項１又は２に記載の織物。
【請求項４】
前記一方の生地は、高透過率部と低透過率部を備えていて、
前記高透過率部の高透過率と前記低透過率部の低透過率との透過率差は、３％以上である、
当該織物の前記高透過率部と前記低透過率部の透過率を測定する測定装置において当該織物の把持治具には透過率測定用の孔部が設けられ、当該織物の一方の生地の何れの箇所においても前記孔部全てを前記高透過率部のみで占められない且つ前記孔部の面積の１５％以上が前記高透過率部で占められる際に前記孔部内の当該織物を測定して得られた透過率を前記高透過率部の高透過率とした場合と、当該織物の一方の生地の何れの箇所においても前記孔部全てを前記低透過率部のみで占められない且つ前記孔部の面積の１５％以上が前記低透過率部で占められる際に前記孔部内の当該織物を測定して得られた透過率を前記低透過率部の低透過率とした場合の少なくとも何れか一方となっていて、前記高透過率部の高透過率と前記低透過率部の低透過率との透過率差は、１％以上である、
及び／又は、
前記２枚の生地を重ねた状態における前記高透過率部の高透過率と前記低透過率部の低透過率との透過率差は、１％以上であることを特徴とする請求項１〜３の何れか１項に記載の織物。
【請求項５】
２枚の生地が部分的に接結された二重組織の織物、又は、２枚の生地が部分的に接結された織物であって、
前記２枚の生地のうち一方の生地は、高透過率部と低透過率部を備えていて、
前記高透過率部の高透過率と前記低透過率部の低透過率との透過率差は、３％以上である、
当該織物の前記高透過率部と前記低透過率部の透過率を測定する測定装置において当該織物の把持治具には透過率測定用の孔部が設けられ、当該織物の一方の生地の何れの箇所においても前記孔部全てを前記高透過率部のみで占められない且つ前記孔部の面積の１５％以上が前記高透過率部で占められる際に前記孔部内の当該織物を測定して得られた透過率を前記高透過率部の高透過率とした場合と、当該織物の一方の生地の何れの箇所においても前記孔部全てを前記低透過率部のみで占められない且つ前記孔部の面積の１５％以上が前記低透過率部で占められる際に前記孔部内の当該織物を測定して得られた透過率を前記低透過率部の低透過率とした場合の少なくとも何れか一方となっていて、前記高透過率部の高透過率と前記低透過率部の低透過率との透過率差は、１％以上である、
及び／又は、
前記２枚の生地を重ねた状態における前記高透過率部の高透過率と前記低透過率部の低透過率との透過率差は、１％以上であることを特徴とする織物。
【請求項６】
前記低透過率部の低透過率は、１９．５％以下であることを特徴とする請求項５に記載の織物。
【請求項７】
前記２枚の生地のうち他方の生地は、そのカバーファクターが、１１７０以上５０００以下であることを特徴とする請求項５又は６に記載の織物。
【請求項８】
複数枚の生地が部分的に接結された多重組織の織物、又は、複数枚の生地が部分的に接結された織物であって、
前記複数枚の生地のうち最も一方外側の生地、又は、前記複数枚の生地のうち少なくとも１枚の生地は、高透過率部と低透過率部を備えていて、
前記高透過率部の高透過率と前記低透過率部の低透過率との透過率差は、３％以上である、
当該織物の前記高透過率部と前記低透過率部の透過率を測定する測定装置において当該織物の把持治具には透過率測定用の孔部が設けられ、当該織物の一方の生地の何れの箇所においても前記孔部全てを前記高透過率部のみで占められない且つ前記孔部の面積の１５％以上が前記高透過率部で占められる際に前記孔部内の当該織物を測定して得られた透過率を前記高透過率部の高透過率とした場合と、当該織物の一方の生地の何れの箇所においても前記孔部全てを前記低透過率部のみで占められない且つ前記孔部の面積の１５％以上が前記低透過率部で占められる際に前記孔部内の当該織物を測定して得られた透過率を前記低透過率部の低透過率とした場合の少なくとも何れか一方となっていて、前記高透過率部の高透過率と前記低透過率部の低透過率との透過率差は、１％以上である、
及び／又は、
前記複数枚の記事のうち少なくとも前記高透過率部と低透過率部を備えた生地とその他の生地の２枚の生地を重ねた状態における前記高透過率部の高透過率と前記低透過率部の低透過率との透過率差は、１％以上であることを特徴とする織物。
【請求項９】
複数枚の生地が部分的に接結された多重組織の織物、又は、複数枚の生地が部分的に接結された織物であって、
前記複数枚の生地のうち最も一方外側の生地、又は、前記複数枚の生地のうち少なくとも１枚の生地は、平織組織、繻子織組織、斜文織組織及び斜子織組織のうちの少なくとも１つの組織と、擬紗組織とを有している、
又は、
前記複数枚の生地のうち最も一方外側の生地、又は、前記複数枚の生地のうち少なくとも１枚の生地は、繻子織組織、斜文織組織及び斜子織組織のうちの少なくとも１つの組織と、擬紗組織とを有し、且つ、前記繻子織組織、斜文織組織及び斜子織組織のうちの少なくとも１つの組織と前記擬紗組織との境界部に、平織組織及び／又は繻子織組織を有していることを特徴とする織物。
【請求項１０】
請求項１〜９の何れか１項に記載の織物のうちの少なくとも１つを用いており、
カーテン、ブラインド、ロールスクリーン、プリーツスクリーン、ローマンシェード、間仕切り、壁装、緞子張り、床、天井、タペストリー、舞台幕、額装品及び照明カバーのうちの何れか１つであることを特徴とするインテリア部材。
【発明の詳細な説明】
【技術分野】
【０００１】
本発明は、２枚の生地が部分的に接結された二重組織などの織物、複数枚の生地が部分的に接結された多重組織などの織物、及び、これらの織物を用いたインテリア部材に関する。
【背景技術】
【０００２】
従来、熱変色性布帛が知られている（特許文献１）。
この熱変色性布帛は、可視光の透過率が２０乃至７０％の範囲にある布帛から選ばれる布帛表面に図柄層を形成すると共に、前記図柄層を温度変化により隠顕させる熱変色性隠蔽層を重ね刷りしてなる、可視光の透過率が２０乃至７０％の範囲にある。
【先行技術文献】
【特許文献】
【０００３】
【特許文献１】特開平９−９５８７６号公報
【発明の概要】
【発明が解決しようとする課題】
【０００４】
しかしながら、特許文献１に記載された熱変色性布帛は、熱変色性隠蔽層が、ベタ印刷やスプレ―塗装等にて布帛表面の図柄層に重ね刷りする分だけ、製造効率が下がり、コストの上昇を招く。
又、特許文献１の熱変色性布帛は、熱変色性隠蔽層が重ね刷りされるため、当該布帛の使用中に脱落する虞れがあり、熱変色性隠蔽層が脱落した場合には変色しないため、図柄の変化が安定しない。
更に、特許文献１の熱変色性布帛は、その熱変色性隠蔽層に熱を加えなければ変色しないため、仮にカーテン等の内装材に用いたとしても、その内装材を用いた室内等全体を暖房・冷房する必要があり、実際には、人の体温にて暖め得る人形用ドレスなどに用途が限定される。
【０００５】
そこで、本発明は、一方の生地などに、平織組織、繻子織組織、斜文織組織及び斜子織組織のうち１つの組織と擬紗組織とを有したり、繻子織組織、斜文織組織及び斜子織組織のうち１つの組織と擬紗組織との境界部に平織組織などを有したり、一方の生地などにおける高透過率部の高透過率と低透過率部の低透過率との透過率差を３％以上などとする等により、「製造効率の向上・コストの低減」、「図柄変化の安定性向上」等を実現できる織物、及び、インテリア部材を提供することを目的とする。
【課題を解決するための手段】
【０００６】
本発明に係る織物１は、２枚の生地が部分的に接結された二重組織の織物、又は、２枚の生地が部分的に接結された織物であって、前記２枚の生地のうち一方の生地は、平織組織、繻子織組織、斜文織組織及び斜子織組織のうちの少なくとも１つの組織と、擬紗組織とを有していることを第１の特徴とする。
尚、本発明における「２枚の生地が部分的に接結された二重組織の織物」とは、後述する透過率について、２枚の生地における一方の生地と他方の生地を分けて、それぞれの透過率を測定できる織物（つまり、一方の生地と他方の生地それぞれが分かれている部分（連続して接結されていない部分）における高透過率部４及び／又は低透過率部５の少なくとも１つが、透過率を測定する測定装置において織物の把持治具に設けられた透過率測定用の孔部（孔部の面積）全てを占められる織物）であり、一方の生地と他方の生地の２枚の生地が重なって見える２枚様の織物（二重組織の織物）であるとも言える（図１４参照）。
一方、本発明における「２枚の生地が部分的に接結された織物」とは、上述した「２枚の生地が部分的に接結された二重組織の織物」を含む他、後述する透過率について、２枚の生地における一方の生地と他方の生地を分けて、高透過率部４と低透過率部５それぞれの透過率を測定できない織物（つまり、一方の生地と他方の生地それぞれが分かれている部分（連続して接結されていない部分）における高透過率部４及び／又は低透過率部５の何れもが、透過率を測定する測定装置において織物の把持治具に設けられた透過率測定用の孔部（孔部の面積）全てを占められない織物）も含み、この場合、一方の生地と他方の生地があたかも１枚の生地のように見える１枚様の織物であるとも言える（図１５参照）。
以下、本発明における「２枚の生地が部分的に接結された織物」とは、主に、２枚の生地における一方の生地と他方の生地を分けて、何れの高透過率部４や低透過率部５の透過率も測定できない織物として述べる。
【０００７】
本発明に係る織物１の第２の特徴は、２枚の生地が部分的に接結された二重組織の織物、又は、２枚の生地が部分的に接結された織物であって、前記２枚の生地のうち一方の生地は、繻子織組織、斜文織組織及び斜子織組織のうちの少なくとも１つの組織と、擬紗組織とを有し、前記一方の生地は、前記繻子織組織、斜文織組織及び斜子織組織のうちの少なくとも１つの組織と前記擬紗組織との境界部に、平織組織及び／又は繻子織組織を有している点にある。
【０００８】
本発明に係る織物１の第３の特徴は、上記第１又は２の特徴に加えて、前記２枚の生地のうち他方の生地は、平織組織及び／又は擬紗組織を有している点にある。
【０００９】
本発明に係る織物１の第４の特徴は、上記第１〜３の特徴に加えて、前記一方の生地は、高透過率部と低透過率部を備えていて、前記高透過率部の高透過率と前記低透過率部の低透過率との透過率差は、３％以上である、当該織物の前記高透過率部と前記低透過率部の透過率を測定する測定装置において当該織物の把持治具には透過率測定用の孔部が設けられ、当該織物の一方の生地の何れの箇所においても前記孔部全てを前記高透過率部のみで占められない且つ前記孔部の面積の１５％以上が前記高透過率部で占められる際に前記孔部内の当該織物を測定して得られた透過率を前記高透過率部の高透過率とした場合と、当該織物の一方の生地の何れの箇所においても前記孔部全てを前記低透過率部のみで占められない且つ前記孔部の面積の１５％以上が前記低透過率部で占められる際に前記孔部内の当該織物を測定して得られた透過率を前記低透過率部の低透過率とした場合の少なくとも何れか一方となっていて、前記高透過率部の高透過率と前記低透過率部の低透過率との透過率差は、１％以上である、及び／又は、前記２枚の生地を重ねた状態における前記高透過率部の高透過率と前記低透過率部の低透過率との透過率差は、１％以上である点にある。
尚、この特徴とは、本発明に係る織物１が、「高透過率部の高透過率と低透過率部の低透過率との透過率差は、３％以上である」状態と、「当該織物の前記高透過率部と前記低透過率部の透過率を測定する測定装置において当該織物の把持治具には透過率測定用の孔部が設けられ、当該織物の一方の生地の何れの箇所においても前記孔部全てを前記高透過率部のみで占められない且つ前記孔部の面積の１５％以上が前記高透過率部で占められる際に前記孔部内の当該織物を測定して得られた透過率を前記高透過率部の高透過率とした場合と、当該織物の一方の生地の何れの箇所においても前記孔部全てを前記低透過率部のみで占められない且つ前記孔部の面積の１５％以上が前記低透過率部で占められる際に前記孔部内の当該織物を測定して得られた透過率を前記低透過率部の低透過率とした場合の少なくとも何れか一方となっていて、前記高透過率部の高透過率と前記低透過率部の低透過率との透過率差は、１％以上である」状態と、「２枚の生地を重ねた状態における高透過率部の高透過率と低透過率部の低透過率との透過率差は、１％以上である」状態の３つの状態のうち、少なくとも何れか１つの状態となることを意味する。
【００１０】
本発明に係る織物１の第５の特徴は、２枚の生地が部分的に接結された二重組織の織物、又は、２枚の生地が部分的に接結された織物であって、前記２枚の生地のうち一方の生地は、高透過率部と低透過率部を備えていて、前記高透過率部の高透過率と前記低透過率部の低透過率との透過率差は、３％以上である、当該織物の前記高透過率部と前記低透過率部の透過率を測定する測定装置において当該織物の把持治具には透過率測定用の孔部が設けられ、当該織物の一方の生地の何れの箇所においても前記孔部全てを前記高透過率部のみで占められない且つ前記孔部の面積の１５％以上が前記高透過率部で占められる際に前記孔部内の当該織物を測定して得られた透過率を前記高透過率部の高透過率とした場合と、当該織物の一方の生地の何れの箇所においても前記孔部全てを前記低透過率部のみで占められない且つ前記孔部の面積の１５％以上が前記低透過率部で占められる際に前記孔部内の当該織物を測定して得られた透過率を前記低透過率部の低透過率とした場合の少なくとも何れか一方となっていて、前記高透過率部の高透過率と前記低透過率部の低透過率との透過率差は、１％以上である、及び／又は、前記２枚の生地を重ねた状態における前記高透過率部の高透過率と前記低透過率部の低透過率との透過率差は、１％以上である点にある。
【００１１】
本発明に係る織物１の第６の特徴は、上記第５の特徴に加えて、前記低透過率部の低透過率は、１９．５％以下である点にある。
【００１２】
本発明に係る織物１の第７の特徴は、上記第５又は６の特徴に加えて、前記２枚の生地のうち他方の生地は、そのカバーファクターが、１１７０以上５０００以下である点にある。
【００１３】
本発明に係る織物１の第８の特徴は、複数枚の生地が部分的に接結された多重組織の織物、又は、複数枚の生地が部分的に接結された織物であって、前記複数枚の生地のうち最も一方外側の生地、又は、前記複数枚の生地のうち少なくとも１枚の生地は、高透過率部と低透過率部を備えていて、前記高透過率部の高透過率と前記低透過率部の低透過率との透過率差は、３％以上である、当該織物の前記高透過率部と前記低透過率部の透過率を測定する測定装置において当該織物の把持治具には透過率測定用の孔部が設けられ、当該織物の一方の生地の何れの箇所においても前記孔部全てを前記高透過率部のみで占められない且つ前記孔部の面積の１５％以上が前記高透過率部で占められる際に前記孔部内の当該織物を測定して得られた透過率を前記高透過率部の高透過率とした場合と、当該織物の一方の生地の何れの箇所においても前記孔部全てを前記低透過率部のみで占められない且つ前記孔部の面積の１５％以上が前記低透過率部で占められる際に前記孔部内の当該織物を測定して得られた透過率を前記低透過率部の低透過率とした場合の少なくとも何れか一方となっていて、前記高透過率部の高透過率と前記低透過率部の低透過率との透過率差は、１％以上である、及び／又は、前記複数枚の記事のうち少なくとも前記高透過率部と低透過率部を備えた生地とその他の生地の２枚の生地を重ねた状態における前記高透過率部の高透過率と前記低透過率部の低透過率との透過率差は、１％以上である点にある。
尚、本発明における「複数枚の生地が部分的に接結された多重組織の織物」とは、後述する透過率について、複数枚の生地のうち少なくとも隣接する２枚の生地を分けて、それぞれの透過率を測定できる織物（つまり、当該隣接する２枚の生地それぞれが分かれている部分（連続して接結されていない部分）における高透過率部４及び／又は低透過率部５の少なくとも１つが、透過率を測定する測定装置において織物の把持治具に設けられた透過率測定用の孔部（孔部の面積）全てを占められる織物）であり、当該隣接する２枚の生地を含む複数枚の生地が重なって見える多数枚様の織物（多重組織の織物）であるとも言える（図１４参照）。
一方、本発明における「複数枚の生地が部分的に接結された織物」とは、上述した「複数枚の生地が部分的に接結された多重組織の織物」を含む他、後述する透過率について、複数枚の生地のうち少なくとも隣接する２枚の生地を分けて、高透過率部４と低透過率部５それぞれの透過率を測定できない織物（つまり、当該隣接する２枚の生地それぞれが分かれている部分（連続して接結されていない部分）における高透過率部４及び／又は低透過率部５の何れもが、透過率を測定する測定装置において織物の把持治具に設けられた透過率測定用の孔部（孔部の面積）全てを占められない織物）も含み、この場合、少なくとも当該隣接する２枚の生地はあたかも１枚の生地のように見え、少なくとも１組の隣接する２枚の生地が１枚様の織物とも言える（図１５参照）。
以下、本発明における「複数枚の生地が部分的に接結された織物」とは、主に、複数枚の生地のうち少なくとも隣接する２枚の生地を分けて、何れの高透過率部４や低透過率部５の透過率も測定できない織物として述べる。
【００１４】
本発明に係る織物１の第９の特徴は、複数枚の生地が部分的に接結された多重組織の織物、又は、複数枚の生地が部分的に接結された織物であって、前記複数枚の生地のうち最も一方外側の生地、又は、前記複数枚の生地のうち少なくとも１枚の生地は、平織組織、繻子織組織、斜文織組織及び斜子織組織のうちの少なくとも１つの組織と、擬紗組織とを有している、又は、前記複数枚の生地のうち最も一方外側の生地、又は、前記複数枚の生地のうち少なくとも１枚の生地は、繻子織組織、斜文織組織及び斜子織組織のうちの少なくとも１つの組織と、擬紗組織とを有し、且つ、前記繻子織組織、斜文織組織及び斜子織組織のうちの少なくとも１つの組織と前記擬紗組織との境界部に、平織組織及び／又は繻子織組織を有している点にある。
【００１５】
これらの特徴により、２枚の生地のうち一方の生地（裏地）２Ａに、平織組織、繻子織組織、斜文織組織及び斜子織組織のうちの少なくとも１つの組織と、擬紗組織とを設けることによって、裏地２Ａにおける擬紗組織が後述の高透過率部４を形成し、それ以外の組織が後述の低透過率部５を形成することが出来、織物１の裏地２Ａ側から光が透過する際に、低透過率部５となる組織が、２枚の生地のうち他方の生地（表地）２Ｂに投影される柄となって浮かび上がる。つまり、裏地２Ａ側からの透過光の有無によって、表地２Ｂ側から見える柄を大きく変化させることが可能となり、織物１の意匠バリエーションを豊かなものとすることが出来る。
このため、特許文献１とは異なり、熱変色性隠蔽層を重ね刷りせずとも、柄を変化させることとが可能となって、熱変色性隠蔽層を重ね刷りしない分だけ工程が減るため、製造効率が上がり、コストの低減が図れる。
これと同時に、熱変色性隠蔽層が脱落する虞れがなく、図柄変化の安定性が向上すると共に、熱変色性隠蔽層のように熱を加える必要がないため、室内等の冷暖房や人の体温による暖め等の制限がなくなり、様々な種類のインテリア部材１００に幅広く用いることが可能となる。
【００１６】
又、裏地２Ａにおいて、繻子織組織、斜文織組織及び斜子織組織のうちの少なくとも１つの組織と擬紗組織との境界部３に、平織組織及び／又は繻子織組織を設けることによっても、裏地２Ａにおける擬紗組織が後述の高透過率部４を形成し、それ以外の組織が後述の低透過率部５を形成することが出来、織物１の裏地２Ａ側から光が透過する際に、低透過率部５となる組織が表地２Ｂに投影されて、柄がより鮮明に浮かび上がる。このように、境界部３を持つことで、裏地２Ａ側からの透過光の有無で、表地２Ｂ側から見える柄を更に大きく変化させ、織物１の意匠バリエーションをより豊かに出来る。
このため、特許文献１とは異なり、「製造効率の向上・コストの低減」、「図柄変化の安定性向上」、「用途の拡充」が図れる。
【００１７】
更に、２枚の生地のうち他方の生地（表地）２Ｂに、平織組織及び／又は擬紗組織を設けることによって、織物１の裏地２Ａ側から光が透過する際に、低透過率部５となる組織が表地２Ｂに投影されて、柄が鮮明に浮かび上がり易くなる。
尚、裏地２Ａに設けた高透過率部４の高透過率ＴH と低透過率部５の低透過率ＴL との透過率差ΔＴを３％以上としても良い。
【００１８】
これらの特徴により、２枚の生地のうち一方の生地（裏地）２Ａに設けた高透過率部４の高透過率ＴH と低透過率部５の低透過率ＴL との透過率差ΔＴを３％以上としたり、裏地２Ａの何れの箇所においても把持治具の孔部全てを高透過率部４のみで占められない且つ孔部の面積の１５％以上が高透過率部４で占められる際に孔部内の透過率Ｔを高透過率部４の高透過率ＴH とした場合と、裏地２Ａの何れの箇所においても孔部全てを低透過率部５のみで占められない且つ孔部の面積の１５％以上が低透過率部５で占められる際に孔部内の透過率Ｔを低透過率部５の低透過率ＴL とした場合の少なくとも何れか一方となっていて、高透過率部４の高透過率ＴH と低透過率部５の低透過率ＴL との透過率差ΔＴを１％以上としたり、２枚の生地を重ねた状態における高透過率部４の高透過率ＴH と低透過率部５の低透過率ＴL との透過率差ΔＴを１％以上とすることによって、織物１の裏地２Ａ側から光が透過する際に、低透過率部５が、２枚の生地のうち他方の生地（表地）２Ｂに投影された柄が浮かび上がる。つまり、裏地２Ａ側からの透過光の有無によって、表地２Ｂ側から見える柄を大きく変化させることが可能となり、織物１の意匠バリエーションを豊かなものとすることが出来る。
このため、特許文献１とは異なり、「製造効率の向上・コストの低減」、「図柄変化の安定性向上」、「用途の拡充」が図れる。
【００１９】
又、低透過率部５の低透過率ＴL を１９．５％以下とすることによって、織物１の裏地２Ａ側から光が透過して、表地２Ｂに浮かび上がる裏地２Ａの低透過率部５による柄が更に明瞭となり、表地２Ｂ側の柄の変化もより大きなものとなる。
【００２０】
更に、２枚の生地のうち他方の生地（表地）２ＢのカバーファクターＣＦを１１７０以上５０００以下とすることによって、織物１の裏地２Ａ側から光が透過しない際には、裏地２Ａの柄（低透過率部５）が表地２Ｂに浮かび上がらず、裏地２Ａ側から光が透過した際には、裏地２Ａの低透過率部５により形成される柄が表地２Ｂに浮かび上がり易くなる。
この他、多重組織などの織物１についても、複数枚の生地のうち最も一方外側の生地（最も裏側の生地）２Ａや、複数枚の生地のうち少なくとも１枚の生地において設けた高透過率部４の高透過率ＴH と低透過率部５の低透過率ＴL との透過率差ΔＴを３％以上としたり、裏地２Ａの何れの箇所においても把持治具の孔部全てを高透過率部４のみで占められない且つ孔部の面積の１５％以上が高透過率部４で占められる際に孔部内の透過率Ｔを高透過率部４の高透過率ＴH とした場合と、裏地２Ａの何れの箇所においても孔部全てを低透過率部５のみで占められない且つ孔部の面積の１５％以上が低透過率部５で占められる際に孔部内の透過率Ｔを低透過率部５の低透過率ＴL とした場合の少なくとも何れか一方となっていて、高透過率部４の高透過率ＴH と低透過率部５の低透過率ＴL との透過率差ΔＴを１％以上としたり、２枚の生地を重ねた状態における高透過率部４の高透過率ＴH と低透過率部５の低透過率ＴL との透過率差ΔＴを１％以上としても良い。
この他、多重組織などの織物１についても、複数枚の生地のうち最も一方外側の生地（最も裏側の生地）２Ａや、複数枚の生地のうち少なくとも１枚の生地において、平織組織、繻子織組織、斜文織組織及び斜子織組織のうちの少なくとも１つの組織と、擬紗組織とを設けたり、繻子織組織、斜文織組織及び斜子織組織のうちの少なくとも１つの組織と擬紗組織との境界部３に、平織組織及び／又は繻子織組織を設けても良い。
【００２１】
本発明に係るインテリア部材１００は、上述の織物のうちの少なくとも１つを用いており、カーテン、ブラインド、ロールスクリーン、プリーツスクリーン、ローマンシェード、間仕切り、壁装、緞子張り、床、天井、タペストリー、舞台幕、額装品及び照明カバーのうちの何れか１つであることを第１の特徴とする。
【００２２】
この特徴により、カーテン等のインテリア部材１００に、上述の織物１を用いることによって、特許文献１とは異なり、熱変色性隠蔽層のように熱を加える必要がないため、室内等の冷暖房や人の体温による暖め等の制限がなくなり、「用途の拡充」が図れる。
【発明の効果】
【００２３】
本発明に係る織物、及び、インテリア部材によると、一方の生地などに、平織組織、繻子織組織、斜文織組織及び斜子織組織のうち１つの組織と擬紗組織とを有したり、繻子織組織、斜文織組織及び斜子織組織のうち１つの組織と擬紗組織との境界部に平織組織などを有したり、一方の生地などにおける高透過率部の高透過率と低透過率部の低透過率との透過率差を３％以上などとする等により、「製造効率の向上・コストの低減」等を実現できる。
【図面の簡単な説明】
【００２４】
【図１】本発明に係る織物（インテリア部材）を例示する図面代用写真であって、裏地側から光が透過していない際の表地側の柄を示す。
【図２】本発明に係る織物（インテリア部材）を例示する図面代用写真であって、裏地側から光が透過した際の表地側の柄を示す。
【図３】本発明に係る織物における平織組織の一完全組織の例を示す組織図である。
【図４】本発明に係る織物における繻子織組織（緯繻子織組織）の一完全組織の例を示す組織図である。
【図５】本発明に係る織物における繻子織組織（経繻子織組織）の一完全組織の例を示す組織図である。
【図６】本発明に係る織物における斜文織組織の一完全組織の例を示す組織図である。
【図７】本発明に係る織物における斜子織組織の一完全組織の例を示す組織図である。
【図８】本発明に係る織物における擬紗組織の一完全組織の例１を示す組織図である。
【図９】擬紗組織の例１における隙間を示す概要図である。
【図１０】本発明に係る織物における擬紗組織の一完全組織の例２を示す組織図である。
【図１１】本発明に係る織物における擬紗組織の一完全組織の例３を示す組織図である。
【図１２】本発明に係る織物における擬紗組織の一完全組織の例４を示す組織図である。
【図１３】本発明に係る織物における擬紗組織の一完全組織の例５を示す組織図である。
【図１４】本発明に係る織物（インテリア部材）のうち、２枚の生地が部分的に接結された二重組織の織物（複数枚の生地が部分的に接結された多重組織の織物であって、複数枚とは２枚である場合）を例示する図面代用写真である。
【図１５】本発明に係る織物（インテリア部材）のうち、２枚の生地における一方の生地と他方の生地を分けて、何れの高透過率部や低透過率部の透過率も測定できない織物（複数枚の生地のうち少なくとも隣接する２枚の生地を分けて、何れの高透過率部や低透過率部の透過率も測定できない織物であって、複数枚とは２枚である場合）を例示する図面代用写真である。
【発明を実施するための形態】
【００２５】
＜織物１等＞
以下、本発明の実施形態を、図面を参照して説明する。
図１、２、１４、１５には、本発明に係る織物（２枚の生地が部分的に接結された二重組織などの織物）１が例示されている。
一方、多重組織などの織物１とは、複数枚の生地が部分的に接結されたものであることから、当然に、２枚の生地が部分的に接結された二重組織などの織物１も含む。
ここで、上述したように、２枚の生地が部分的に接結された二重組織の織物（図１４参照）と、２枚の生地における一方の生地と他方の生地を分けて、それぞれの透過率を測定できない織物（図１５参照）は、共に２枚の生地が部分的に接結された織物に含まれ、これら２つの織物の違いは、２枚様に見える織物であるか、１枚様に見える織物であるか、であるが、これらの違いは、２枚の生地が部分的に接結する接結点の数の違いであるとも言える。
同様に、上述したように、複数枚の生地が部分的に接結された多重組織の織物（図１４参照）と、複数枚の生地のうち少なくとも隣接する２枚の生地を分けて、それぞれの透過率を測定できない織物（図１５参照）は、共に複数枚の生地が部分的に接結された織物に含まれ、これら２つの織物の違いは、隣接する２枚の生地を含む複数枚の生地が多数枚に見える織物であるか、少なくとも１組の隣接する２枚の生地が１枚様に見える織物であるか、であるが、これらの違いは、当該隣接する２枚の生地が部分的に接結する接結点の数の違いであるとも言える。
【００２６】
従って、図１、２、１４、１５は、多重組織などの織物１も例示していると言える。
尚、図１、２の織物１はカーテン生地であり、図１４、１５の織物１はロールスクリーン生地であり、図１、２、１４、１５は後述するインテリア部材１００であるとも言える。
以下、まずは、織物１について詳解する。
【００２７】
＜織物１＞
図１、２、１４、１５に示された織物１は、２枚の生地が重なった二重組織などの織物（二重織物など）であって、その２枚の生地のうち一方の生地を裏地２Ａとし、２枚の生地のうち他方の生地を表地２Ｂとする。
これら２枚の生地２Ａ、２Ｂは、互いに部分的に接結されており、この「接結」とは、２枚の生地（裏地２Ａと表地２Ｂ）を連結するために、経糸又は緯糸のうちの一部を、２枚の生地にまたがって組織させることを意味し、この２枚の生地（裏地２Ａと表地２Ｂ）を連結する糸を接結糸と言い、接結している箇所を接結点と言う。
【００２８】
裏地２Ａと表地２Ｂを接結する接結点の位置や数は、特に限定されないが、例えば、表地２Ｂに投影される柄（後述の柄部）に奥行きを持たせたい場合には、投影される柄の部分の接結点を少なめにし、シャープな柄を投影させたい場合には、接結点を多めにしても良い。
又、裏地２Ａと表地２Ｂによるモアレを発現させたい場合には、例えば、接結点を少なめにし、モアレを嫌う場合には、接結点を多めにしても良い。
【００２９】
織物１は、それを構成（織成、編成）する繊維としては、特に限定されないが、熱可塑性の素材であるポリエチレンテレフタレート（ＰＥＴ）や、ポリトリメチレンテレフタレート（ＰＴＴ）、ポリブチレンテレフタレート（ＰＢＴ）等のポリエステル繊維、ナイロン（ポリアミド）繊維、ポリエチレン（ＰＥ）、ポリプロピレン（ＰＰ）等のポリオレフィン系繊維、レーヨン繊維、キュプラ繊維、アセテート繊維、ポリアクリロニトリル（ＰＡＮ）を主成分とするアクリル繊維、ポリビニルアルコール（ＰＶＡ）繊維（ビニロン繊維）、ポリウレタン（ＰＵ）繊維などの合成繊維でも良く、その他、ガラス繊維、羊毛、絹などであり、これらを単独又は組み合わせて用いられても良い。
又、織物１を構成（織成）する繊維の繊度も、何れの値でも良いが、例えば、総繊度で、２０ｄｔｅｘ以上３０００ｄｔｅｘ以下であっても構わない。
【００３０】
織物１は、所望により、酸化チタン、炭酸カルシウム等の体質顔料やフィラー（充填材）を任意に添加したり、消臭剤、抗菌剤、防カビ剤、難燃剤、撥水剤、防汚剤、着色剤、香料、発泡剤等を添加した素材を用いても良い。
織物１の色彩についても、赤色系、橙色系、黄色系、緑色系、青色系、紫色系、黒色系、白色系など何れの色調でも良く、彩度や明度についても何れの値でも構わない。
【００３１】
その他、織物１を構成する糸（繊維）については、例えば、一方の生地（例えば、裏地２Ａ）を構成する糸がレギュラーポリエステル糸（ポリエステル糸の一種）であり、他方の生地（例えば、表地２Ｂ）を構成する糸がカチオン可染ポリエステル糸（また別のポリエステル糸の一種）であり、分散染料やカチオン染料等によって、織物１における裏地２Ａと表地２Ｂを染め分けても良い。
その他、織物１（裏地２Ａ及び／又は表地２Ｂ）を構成する経糸は、例えば、白色であったり、ベージュ色であっても良い。
その他、織物１（裏地２Ａ及び／又は表地２Ｂ）を構成する糸は、例えば、濃染糸や原着糸などであっても良い。
その他、織物１を構成する糸（繊維）は、一方の生地と他方の生地それぞれを構成する経糸（裏地２Ａの経糸と表地２Ｂの経糸）の繊度差は、何れの値でも構わないが、例えば、当該繊度差が、１００ｄｔｅｘ以下、好ましくは８０ｄｔｅｘ以下、５０ｄｔｅｘ以下であっても構わない。尚、一方の生地と他方の生地それぞれを構成する経糸の繊度差が１００ｄｔｅｘより大きくなった場合、１ビームで織成し難くなるとも言える。
【００３２】
＜織物１の一方の生地（裏地）２Ａ＞
図１〜１５に示されたように、織物１における２枚の生地のうちの一方の生地である裏地２Ａは、平織組織、繻子織組織、斜文織組織及び斜子織組織のうちの少なくとも１つの組織と、擬紗組織とを有していても良い。
又、裏地２Ａは、繻子織組織、斜文織組織及び斜子織組織のうちの少なくとも１つの組織と、擬紗組織とを有していると共に、繻子織組織、斜文織組織及び斜子織組織のうちの少なくとも１つの組織と、擬紗組織との境界部３に、平織組織及び／又は繻子織組織を有していても良い。
【００３３】
ここで、図３に示したように、平織組織とは、経糸と緯糸を交互に浮き沈みさせて織成した組織である。
図４、５に示したように、繻子織組織とは、五本以上の経糸及び緯糸から構成されており、経糸又は緯糸の浮きを非常に少なく織成された組織であり、朱子織組織とも言う。繻子織組織には、経糸の浮き少ない（緯糸のみが表に表れているように見える）緯繻子織組織（図４の８枚緯繻子織組織を参照）と、緯糸の浮き少ない（経糸のみが表に表れているように見える）経繻子織組織がある（図５の８枚経繻子織組織を参照）。
尚、裏地２Ａや境界部３に繻子織組織を有している場合、この場合における当該繻子織組織とは、変化した繻子織組織（変化繻子織組織）であっても良い。
【００３４】
図６に示したように、斜文織組織とは、経糸が、２本又は３本の緯糸の上を通過した後、１本の緯糸の下を通過することを繰り返して織成された組織であり、綾織組織とも言う。斜文織組織には、経糸が２本の緯糸の上を通過する２／１斜文織組織（三つ綾織組織）や、経糸が３本の緯糸の上を通過する３／１斜文織組織（四つ綾織組織）などがある。
図７に示したように、斜子織組織とは、経糸と緯糸を２本又は数本ずつ引き揃えて交互に浮き沈みさせて織成した組織であって、魚子織組織とも言う。
【００３５】
裏地２Ａにおいては、ここまで述べた平織組織、繻子織組織、斜文織組織及び斜子織組織や、繻子織組織、斜文織組織及び斜子織組織のうちの少なくとも１つの組織が、当該裏地２Ａの柄（織物１の裏地２Ａ側から光が透過した際に見える表地２Ｂに投影される裏地２Ａの柄部）を構成しており、後述する低透過率部５（柄部）であるとも言える。
【００３６】
一方、裏地２Ａにおける柄以外の部分（地の部分）は、擬紗組織によって構成されるとも言える。
ここで、図８〜１３に示したように、擬紗組織とは、紗という織組織のように隙間をあけて織成される組織であって、模紗織組織とも言う。
【００３７】
特に、図８、９の擬紗組織の例１を詳解すると、この例１は、経糸８本・緯糸８本で一完全組織となる擬紗組織である。
まず、経糸について言及すれば、第４経糸と第５経糸、及び、第１経糸と第８経糸において、浮きが逆になっているため、第４経糸と第５経糸の間（図９中の隙間Ｘ１）、及び、第１経糸と第８経糸の間（図９中の隙間Ｘ２）で経糸が開く傾向にあり、更に、第２経糸と第３経糸、及び、第６経糸と第７経糸が、緯糸４本ごとに上下するため、隣接する経糸４本ずつで集まる（つまり、第１〜４経糸で集まり、第５〜８経糸で集まる）こととなる。
次に、緯糸について言及すれば、第４緯糸と第５緯糸、及び、第１緯糸と第８緯糸において、浮きが逆になっているため、第４緯糸と第５緯糸の間（図９中の隙間Ｙ１）、及び、第１緯糸と第８緯糸の間（図９中の隙間Ｙ２）で緯糸が開く傾向にあり、更に、第２緯糸と第３緯糸、及び、第６緯糸と第７緯糸が、経糸４本ごとに上下するため、隣接する緯糸４本ずつで集まる（つまり、第１〜４緯糸で集まり、第５〜８緯糸で集まる）こととなる。
【００３８】
図１０の例２は、経糸６本・緯糸６本で一完全組織となり、経糸について言及すれば、第３経糸と第４経糸の間、及び、第１経糸と第６経糸の間で経糸（隙間）が開く傾向にあり、第３緯糸と第４緯糸の間、及び、第１緯糸と第６緯糸の間で経糸（隙間）が開く傾向にある。
図１１の例３は、経糸１０本・緯糸６本で一完全組織となり、経糸について言及すれば、第５経糸と第６経糸の間、及び、第１経糸と第１０経糸の間で経糸（隙間）が開く傾向にあり、第３緯糸と第４緯糸の間、及び、第１緯糸と第６緯糸の間で経糸（隙間）が開く傾向にある。
【００３９】
図１２の例４は、経糸１０本・緯糸１０本で一完全組織となり、経糸について言及すれば、第５経糸と第６経糸の間、及び、第１経糸と第１０経糸の間で経糸（隙間）が開く傾向にあり、第５緯糸と第６緯糸の間、及び、第１緯糸と第１０緯糸の間で経糸（隙間）が開く傾向にある。
図１３の例５も、例４と同様に、経糸１０本・緯糸１０本で一完全組織となり、経糸について言及すれば、第５経糸と第６経糸の間、及び、第１経糸と第１０経糸の間で経糸（隙間）が開く傾向にあり、第５緯糸と第６緯糸の間、及び、第１緯糸と第１０緯糸の間で経糸（隙間）が開く傾向にある。
【００４０】
裏地２Ａにおいては、ここまで述べた擬紗組織が、当該裏地２Ａの柄以外の部分（織物１の裏地２Ａ側から光が透過した際に見える表地２Ｂに投影される裏地２Ａの柄以外の部分、つまり、地部）を構成しており、後述する高透過率部４（地部）であるとも言える。
このような地部（高透過率部４）や柄部（低透過率部５）それぞれの個数は、１枚の裏地２Ａにおいて、２つであっても、３つであっても、又は、それ以上であっても構わない。
【００４１】
裏地２Ａを構成する糸については、上述したように、特に限定されないが、織物１の裏地２Ａ側から光が透過する際に、柄部（低透過率部５）が表地２Ｂに投影されて、柄が浮かび上がることから、裏地２Ａを構成する糸としては、例えば、無機系添加剤を含む量が多い（つまり、浮かび上がる柄が透け難い）セミダル糸であったり、好ましくは無機系添加剤をより多く含むダル糸であり、更に好ましくはフルダル糸であっても良く、又、浮かび上がる柄が透け難いように、フィラメントカウントの大きな糸が好ましいとも言える。
裏地２Ａを構成する糸の単糸繊度についても、特に限定されないが、例えば、１．１ｄｔｅｘ以下であっても良く、好ましくは０．８ｄｔｅｘ以下であり、更に好ましくは０．６ｄｔｅｘ以下であっても良い。
【００４２】
裏地２Ａを構成する糸の単糸断面形状についても、特に限定されないが、例えば、断面扁平度（単糸断面形状に外接する長方形を描き、この長辺を短辺で割った値）が１．２以上６．０以下となる断面形状であっても良い。
又、裏地２Ａの色彩についても、織物１としての色彩（色調・彩度・明度）で上述したように、特に限定はないが、例えば、織物１の裏地２Ａ側から光が透過する際に、裏地２Ａの柄部（低透過率部５）が、柄として表地２Ｂに投影されることから、裏地２Ａの明度は低い方が好ましいとも言える。
【００４３】
＜織物１の他方の生地（表地）２Ｂ＞
図１、２、１４、１５に示したように、織物１における２枚の生地のうちの他方の生地である表地２Ｂは、その組織に限定はないが、例えば、図３で示したような平織組織及び／又は擬紗組織を有していても良い。
表地２Ｂを構成する糸についても、上述したように、特に限定されないが、織物１の裏地２Ａ側から光が透過する際に、柄部（低透過率部５）が表地２Ｂに投影されて、柄が浮かび上がることから、表地２Ｂを構成する糸としては、例えば、無機系添加剤を含む量が少ない（つまり、浮かび上がる柄が透け易い）ブライト糸であったり、好ましくは無機系添加剤を含まないスーパーブライト糸であっても良く、又、浮かび上がる柄が透け易いように、フィラメントカウントの小さい糸が好ましいとも言える。
【００４４】
表地２Ｂを構成する糸の単糸繊度についても、特に限定されないが、例えば、０．６ｄｔｅｘ以上であっても良く、好ましくは１．１ｄｔｅｘ以上であり、更に好ましくは２．２ｄｔｅｘ以上であっても良い。
表地２Ｂを構成する糸の単糸断面形状についても、特に限定されないが、例えば、上述と同様の断面扁平度が１．２未満となる断面形状であっても良い。
又、表地２Ｂの色彩についても、織物１や裏地２Ａの色彩（色調・彩度・明度）で上述したように、特に限定はないが、例えば、織物１の裏地２Ａ側から光が透過する際に、裏地２Ａの柄部（低透過率部５）が、柄として表地２Ｂに投影されることから、表地２Ｂの明度は高い方が好ましいとも言える。
【００４５】
ここまで述べた織物１の裏地２Ａと表地２Ｂにおける柄（図柄）については、花や草木などの植物、動物、幾何学模様、無地、表面凹凸等による柄など何れでも良い。
尚、図１に示すように、織物１の裏地２Ａ側から光が透過していない際に見える表地２Ｂの柄は、直線と円などの幾何学模様の柄である。又、図２に示すように、裏地２Ａ側から光が透過した際のみに浮かび上がる表地２Ｂに投影された裏地２Ａの柄は、草木などの植物の柄である。
【００４６】
＜織物１の一方の生地（裏地）２Ａにおける境界部３＞
図２に示したように、上述した裏地２Ａの柄部が、繻子織組織、斜文織組織及び斜子織組織のうちの少なくとも１つの組織である場合には、この柄部と、柄以外の部分で擬紗組織から構成される地部との間に境界部３を有していても良い。
この境界部３は、平織組織及び／又は繻子織組織で構成されていても良い。
【００４７】
ここで、境界部３を構成する平織組織及び／又は繻子織組織における経糸や緯糸の本数は、特に制限されないが、例えば、経糸及び緯糸それぞれが、１本以上３０本以下、好ましくは２本以上２４本以下、更に好ましくは４本以上２４本以下（２本、４本、１２本、１８本、２４本など）であっても良い。
【００４８】
＜織物１の一方の生地（裏地）２Ａにおける部分＞
図１、２、１４、１５に示された織物１の２枚の生地のうちの一方の生地である裏地２Ａは、上述したように、少なくとも後述する高透過率部４と低透過率部５を備えている。
裏地２Ａにおける高透過率部４と低透過率部５は、透過率の異なる２つ以上の部分を便宜的に示すものであり、高透過率部４や低透過率部５それぞれの個数は、上述したように、１枚の裏地２Ａにおいて、２つであっても、３つであっても、又は、それ以上であっても構わない。
【００４９】
尚、１枚の裏地２Ａにおいて、透過率の異なる部分が３つ以上あっても良く、この場合は、３つ以上の透過率の異なる部分のうち、最も透過率が高い部分を高透過率部４とし、最も透過率が低い部分を低透過率部５としても良い。
【００５０】
＜高透過率部４、高透過率ＴH ＞
図２に示されたように、高透過率部４は、裏地２Ａにおいて、所定の透過率を有し且つ当該透過率が後述する低透過率部５の透過率より高い部分のことであって、この高透過率部４の透過率が高透過率ＴH となる。
ここで、高透過率部４とは、具体的には、上述した擬紗組織の部分（地部）である。
【００５１】
＜低透過率部５、低透過率ＴL ＞
図２に示された低透過率部５は、裏地２Ａにおいて、所定の透過率を有し且つ当該透過率が上述した高透過率部４の透過率（高透過率ＴH ）より低い部分のことであって、この低透過率部５の透過率が低透過率ＴL となる。
ここで、低透過率部５とは、具体的には、上述した平織組織、繻子織組織、斜文織組織及び斜子織組織や、繻子織組織、斜文織組織及び斜子織組織のうちの少なくとも１つの組織（柄部）である。
【００５２】
低透過率部５の低透過率ＴL は、１９．５％以下であっても良く、この低透過率ＴL が１９．５％以下であるとは、後述する透過率差ΔＴが３％以上となる高透過率部４と低透過率部５の組合せにおける（つまり、透過率差ΔＴが３％以上となることを前提として）当該低透過率部５の低透過率ＴL が１９．５％以下であることを示し、低透過率部５の低透過率ＴL が複数ある場合は、その中の少なくとも１つの低透過率ＴL が１９．５％以下であれば良い。
更に、低透過率部５の低透過率ＴL は１９．５％以下であれば、何れの値であっても良いが、例えば、１９．０％以下であっても良く、好ましくは１８．５％以下、更に好ましくは１８．０％以下であっても良い。
【００５３】
尚、ここまで述べた織物１の高透過率部４や低透過率部５の透過率Ｔを測定する測定装置（後述する株式会社島津製作所製の自記分光光度計「ＵＶ−３１５０」など）において織物１の把持治具に設けられた透過率測定用の孔部に対する、高透過率部４の高透過率ＴH や低透過率部５の低透過率ＴL の関係について言及する。
裏地２Ａの何れの箇所においても孔部全てを高透過率部４のみで占められない且つ孔部の面積の１５％以上が高透過率部４で占められる際に孔部内の織物１を測定して得られた透過率Ｔを高透過率部４の高透過率ＴH とした場合と、裏地２Ａの何れの箇所においても孔部全てを低透過率部５のみで占められない且つ孔部の面積の１５％以上が低透過率部５で占められる際に孔部内の織物１を測定して得られた透過率Ｔを低透過率部５の低透過率ＴL とした場合の少なくとも何れか一方となっていても良い。
尚、「裏地２Ａの何れの箇所においても孔部全てを高透過率部４のみで占められない且つ孔部の面積の１５％以上が高透過率部４で占められる際に孔部内の織物１を測定して得られた透過率Ｔを高透過率部４の高透過率ＴH とする」ことや、「裏地２Ａの何れの箇所においても孔部全てを低透過率部５のみで占められない且つ孔部の面積の１５％以上が低透過率部５で占められる際に孔部内の織物１を測定して得られた透過率Ｔを低透過率部５の低透過率ＴL とする」ことについて更に言及する。
織物１の裏地２Ａ側から光が透過する際に、低透過率部５（又は高透過率部４）となる組織が表地２Ｂに投影される柄となって浮かび上がるには、光の回析等もふまえれば、低透過率部５等は最低限の大きさ（例えば、幅３ｍｍ以上、長さ１０ｍｍ以上など）がなければ、浮かび上がらないため、織物１の高透過率部４や低透過率部５の透過率Ｔを測定する測定装置として、後述する株式会社島津製作所製の自記分光光度計「ＵＶ−３１５０」を例とすれば、この「ＵＶ−３１５０」において織物１の把持治具に設けられた透過率測定用の孔部の面積（１００＋２５π≒約１７８．５ｍｍ2 ）の１５％以上（例えば、幅３ｍｍ、長さ１０ｍｍの低透過率部５等であれば、３０÷約１７８．５≒約１６．８％）は、低透過率部５等で占められている必要がある。
従って、「裏地２Ａの何れの箇所においても孔部全てを高透過率部４のみで占められない且つ孔部の面積の１５％以上が高透過率部４で占められる際に孔部内の織物１を測定して得られた透過率Ｔを高透過率部４の高透過率ＴH とする」とは、換言すれば、裏地２Ａの何れの箇所においても孔部全てを高透過率部４のみで占められないケースにおいて、孔部を占める高透過率部４の面積が最も大きくなる際に孔部内の織物１を測定して得られた透過率Ｔを高透過率部４の高透過率ＴH としているとも言え、「裏地２Ａの何れの箇所においても孔部全てを低透過率部５のみで占められない且つ孔部の面積の１５％以上が低透過率部５で占められる際に孔部内の織物１を測定して得られた透過率Ｔを低透過率部５の低透過率ＴL とする」とは、裏地２Ａの何れの箇所においても孔部全てを低透過率部５のみで占められないケースにおいて、孔部を占める低透過率部５の面積が最も大きくなる際に孔部内の織物１を測定して得られた透過率Ｔを低透過率部５の低透過率ＴL としているとも言える。
ここで、上述した「孔部の面積の１５％以上が高透過率部４で占められる」とは、その孔部内において高透過率部４が１つだけ存在するケースであれば、当該１つだけ存在する高透過率部４の面積が孔部の面積の１５％以上であることを含む他、その孔部内において高透過率部４が複数あるケースであっても、それぞれの高透過率部４の面積を全て合計した値が孔部の面積の１５％以上であることも含む。同様に、上述した「孔部の面積の１５％以上が低透過率部５で占められる」とは、その孔部内において低透過率部５が１つだけ存在するケースであれば、当該１つだけ存在する低透過率部５の面積が孔部の面積の１５％以上であることを含む他、その孔部内において低透過率部５が複数あるケースであっても、それぞれの低透過率部５の面積を全て合計した値が孔部の面積の１５％以上であることも含む。
又、「裏地２Ａの何れの箇所においても孔部全てを高透過率部４や低透過率部５のみで占められないケースでは、孔部の面積の１５％以上が高透過率部４や低透過率部５で占められる」とは、裏地２Ａの何れの箇所においても孔部全てを高透過率部４や低透過率部５のみで占められないが、孔部内に高透過率部４や低透過率部５の全体が含まれる状態や、孔部内には高透過率部４や低透過率部５の一部のみ含まれる（高透過率部４や低透過率部５が、孔部より細長かったり、孔部より大きい）状態であっても良い。
更に、「裏地２Ａの何れの箇所においても孔部全てを高透過率部４や低透過率部５のみで占められないケースでは、孔部の面積の１５％以上が高透過率部４や低透過率部５で占められる」としたが、この「孔部の面積の１５％以上」とは、好ましくは「孔部の面積の３０％以上」であったり、更に好ましくは「孔部の面積の４０％以上」であったり、より更に好ましくは「孔部の面積の５０％以上」であっても良く、織物１の裏地２Ａ側から光が透過する際に、低透過率部５（又は高透過率部４）となる組織が表地２Ｂに投影される柄となって浮かび上がる最低限の大きさとして、上述した幅３ｍｍ以上、長さ１０ｍｍ以上の他、幅５ｍｍ以上や、長さ１５ｍｍ以上などであっても構わない。
その他、２枚の生地（裏地２Ａと表地２Ｂ）を重ねた状態における高透過率部４の高透過率ＴH と低透過率部５の低透過率ＴL を測定しても良い。（つまり、裏地２Ａと表地２Ｂを重ねた状態にして、裏地２Ａにある高透過率部４や低透過率部５を表地２Ｂごと測定した透過率Ｔの値を、それぞれ、高透過率部４の高透過率ＴH や、低透過率部５の低透過率ＴL としても良い）。
尚、上述した「２枚の生地を重ねた状態における高透過率部４の高透過率ＴH と低透過率部５の低透過率ＴL を測定する」とは、高透過率部４だけが２枚の生地を重ねた状態にされて測定した透過率Ｔを高透過率部４の高透過率ＴH とする場合と、低透過率部５だけが２枚の生地を重ねた状態にされて測定した透過率Ｔを低透過率部５の低透過率ＴL とする場合と、高透過率部４と低透過率部５の両方が２枚の生地を重ねた状態にされて測定したそれぞれの透過率Ｔを高透過率部４の高透過率ＴH と低透過率部５の低透過率ＴL にする場合の何れかを意味する。
【００５４】
＜透過率差ΔＴ＞
透過率差ΔＴとは、上述した高透過率部４の高透過率ＴH と低透過率部５の低透過率ＴL との差であって、裏地２Ａは、この透過率差ΔＴが３％以上となる高透過率部４と低透過率部５を少なくとも１つずつは有している。
尚、透過率の異なる部分が３つ以上ある場合は、当該３つ以上の各部分間の透過率差ΔＴが存在する。
【００５５】
ここで、透過率差ΔＴが３％以上となる高透過率部４と低透過率部５を少なくとも１つずつは有しているとは、３つ以上の各部分間の透過率差ΔＴにおいて、透過率差ΔＴが３％以上となる高透過率部４と低透過率部５が少なくとも１組あれば良いということである。
つまり、１枚の裏地２Ａにおける３つ以上の透過率の異なる部分のうち、最も透過率が高い部分（高透過率部４）と、最も透過率が低い部分（低透過率部５）との透過率差ΔＴは、少なくとも３％以上となるとも言える。これは、透過率差ΔＴが３％以上となる高透過率部４と低透過率部５が、裏地２Ａの何れかに、少なくとも１つは存在していれば良いことを意味する。
尚、この場合、裏地２Ａの何れかには上述した測定装置の孔部全てを高透過率部４のみで占められる箇所があり且つ裏地２Ａの何れかには上述した測定装置の孔部全てを低透過率部５のみで占められる箇所がある場合であるとも言える。
【００５６】
又、１枚の裏地２Ａにおける透過率差ΔＴが大きいほど、織物１の裏地２Ａ側から光が透過した際に表地２Ｂに浮かび上がる、裏地２Ａの低透過率部５による柄が更に明瞭となり、表地２Ｂ側から見える柄の変化も大きなものとなる。
更に、１枚の裏地２Ａにおける透過率差ΔＴは、３％（３．０％）以上であれば、何れの値であっても良いが、例えば、３．５％以上であっても良く、好ましくは４．０％以上、更に好ましくは５．０％以上であっても良い。
【００５７】
尚、上述したように、測定装置において織物１の把持治具に設けられた透過率測定用の孔部に対し、裏地２Ａの何れの箇所においても孔部全てを高透過率部４のみで占められない且つ孔部の面積の１５％以上が高透過率部４で占められる際に孔部内の織物１を測定して得られた透過率Ｔを高透過率部４の高透過率ＴH とした場合と、裏地２Ａの何れの箇所においても孔部全てを低透過率部５のみで占められない且つ孔部の面積の１５％以上が低透過率部５で占められる際に孔部内の織物１を測定して得られた透過率Ｔを低透過率部５の低透過率ＴL とした場合の少なくとも何れか一方となっていれば、これらの場合の高透過率部４の高透過率ＴH と、低透過率部５の低透過率ＴL との差を、透過率差ΔＴとしても良い。
この場合の透過率差ΔＴも、上述したように、３％（３．００％）以上であっても良いが、特に、１％（１．００％）以上であっても良く、好ましくは１．５０％以上、更に好ましくは２．００％以上（２．１３％など）であっても良い。これは、上記の場合の透過率差ΔＴが１％以上となる高透過率部４と低透過率部５が、裏地２Ａの何れかに、少なくとも１つは存在していれば良いことを意味する。
【００５８】
又、２枚の生地（裏地２Ａと表地２Ｂ）を重ねた状態における高透過率部４の高透過率ＴH と低透過率部５の低透過率ＴL を測定した（裏地２Ａと表地２Ｂを重ねた状態にして、裏地２Ａにある高透過率部４や低透過率部５を表地２Ｂごと測定した透過率Ｔの値を、それぞれ、高透過率部４の高透過率ＴH や、低透過率部５の低透過率ＴL とした）場合には、この場合の高透過率部４の高透過率ＴH と低透過率部５の低透過率ＴL との差を、透過率差ΔＴとしても良い。
この場合の透過率差ΔＴも、上述したように、３％（３．００％）以上であっても良いが、特に、１％（１．００％）以上であっても良く、好ましくは１．５０％以上、更に好ましくは２．００％以上（２．１３％など）であっても良い。これは、この場合の透過率差ΔＴが１％以上となる高透過率部４と低透過率部５が、裏地２Ａの何れかに、少なくとも１つは存在していれば良いことを意味する。
【００５９】
＜カバーファクターＣＦ＞
ここまで述べた織物１における２枚の生地のうち他方の生地（表地）２Ｂは、上述したように、カバーファクターＣＦが所定の値となる。
ここで、カバーファクターＣＦとは、この表地２Ｂである織物を構成する糸の繊度と密度により、以下の式（１）又は式（２）より求められる。尚、後述する実施例１〜１６や、比較例１〜３におけるカバーファクターＣＦは、式（２）により求めている。
【００６０】
【数１】
2019173260.tif 000003
【００６１】
【数２】
2019173260.tif 000004
【００６２】
この式（１）又は式（２）により算出したカバーファクターＣＦは、何れの値であっても良いが、表地２Ｂが織物である場合のカバーファクターＣＦは、例えば、１１７０以上５０００以下であっても良く、好ましくは１３００以上３１００以下、更に好ましくは１４００以上２４００以下であっても良い。
この他、裏地２Ａにおいても、カバーファクターＣＦは、表地２Ｂと同様に、上述した式（１）又は式（２）により算出される。
又、裏地２Ａでも、式（１）又は式（２）により算出されたカバーファクターＣＦは、何れの値であっても良いが、例えば、表地２Ｂと同様に、上述した値の範囲であっても良い。
【００６３】
＜多重組織などの織物１＞
図１、２、１４、１５に示された織物１は、上述したように、生地が２枚である多重組織などの織物１であるとも言える。
この多重組織などの織物１は、複数枚（２枚以上）の生地が部分的に接結された多重織物などであって、その複数枚の生地のうち最も一方外側の生地を裏地２Ａとし、この裏地２Ａより他方側の生地（最も一方外側以外の生地）を、その他の生地とする。
【００６４】
尚、多重組織などの織物１における生地の数が２枚であれば、その他の生地は１枚であり（表地２Ｂのみとなり）、このとき、多重組織などの織物１は二重組織などの織物１であるとも言える。
又、多重組織などの織物１における生地の数が３枚以上であれば、その他の生地は２枚以上であり、これらその他の生地のうち、最も他方外側の生地を表地２Ｂとし、この表地２Ｂと、上述した裏地２Ａの間の生地を中地２Ｃとし、この中地２Ｃは１枚以上となる。
【００６５】
尚、多重組織などの織物１で「複数枚の生地が部分的に接結される」とは、複数枚の生地において隣接する２枚の各生地は、互いに部分的に接結されることを意味する。
この「接結」とは、二重組織などの織物１と同様に、隣接する２枚の生地を連結するために、経糸又は緯糸のうちの一部を、２枚の生地にまたがって組織させることを意味し、この２枚の生地を連結する糸を接結糸と言い、接結している箇所を接結点と言う。
【００６６】
＜多重組織などの織物１の最も一方外側の生地（裏地）２Ａ＞
図１、２、１４、１５に示されたように、多重組織などの織物１の複数枚の生地のうちの最も一方外側の生地である裏地２Ａは、上述したように、少なくとも高透過率部４と低透過率部５を備えている。
多重組織などの織物１における裏地２Ａにおいても、高透過率部４と低透過率部５は、透過率の異なる２つ以上の部分を便宜的に示すものであり、高透過率部４や低透過率部５それぞれの個数は、上述したように、１枚の裏地２Ａにおいて、２つであっても、３つであっても、又は、それ以上であっても構わない。
【００６７】
＜多重組織などの織物１のその他の生地（表地２Ｂ、中地２Ｃ）＞
図１、２、１４、１５に示された多重組織などの織物１の複数枚の生地のうち最も一方外側の生地以外の生地とは、表地２Ｂと中地２Ｃであるが、これら表地２Ｂと中地２Ｃを重ねた状態で合計したカバーファクター（合計カバーファクター）ＣＦも、上述した二重組織などの織物１における表地２Ｂと同様に、上述した式（１）又は式（２）により算出される。
【００６８】
又、表地２Ｂや中地２Ｃでも、式（１）又は式（２）により算出された合計カバーファクターＣＦは、何れの値であっても良いが、例えば、二重組織などの織物１における表地２Ｂと同様に、上述した値の範囲であっても良い。
その他の多重組織などの織物１の構成、作用効果及び使用態様は、上述した二重組織などの織物１と同様である。
【００６９】
＜インテリア部材１００＞
図１、２、１４、１５に示したように、インテリア部材１００は、上述した二重組織などの織物１や、多重組織などの織物１のうちの少なくとも１つを用いる。
インテリア部材１００は、具体的には、カーテン、ブラインド、ロールスクリーン、プリーツスクリーン、ローマンシェード、間仕切り、壁装、緞子張り、床、天井、タペストリー、舞台幕及び額装品などの内装材であったり、照明器具のカバー（照明カバー）などの何れか１つであっても良い。
【００７０】
上述した二重組織などの織物１や、多重組織などの織物１を、例えば、インテリア部材１００の１つである窓際などに使用されるカーテンに用いた場合には、裏地２Ａ側からの日差しの有無や強弱により、室内で見られる表地２Ｂ側の柄が変化し、従来にない柄の出方や日差しの移ろいを楽しめるものとなる。
又、この場合、リバーシブルカーテンのように表裏を吊り替える必要もなく、手間がかからないとも言える。
【００７１】
尚、インテリア部材１００が、窓際などに使用されるカーテン（つまり、間仕切りカーテンを除くカーテン）であれば、インテリア部材１００に用いられる二重組織などの織物１や、多重組織などの織物１の「裏」とは、窓に近い側となり、「表」とは、窓から遠い側となる。
この「裏」や「表」は、インテリア部材１００であるブラインド、ロールスクリーン、プリーツスクリーン、ローマンシェードが窓際に使用される場合も同様である。
【００７２】
上述した二重組織などの織物１や、多重組織などの織物１を、例えば、インテリア部材１００の１つである照明器具を内蔵した額縁や壁面などに用いた（張設した）場合には、その照明器具の照度の変化で柄の出方を変化させ、楽しむこともできるものである。
尚、インテリア部材１００が、照明器具を内蔵した額縁や壁面などや、照明カバーであれば、インテリア部材１００に用いられる二重組織などの織物１や、多重組織などの織物１の「裏」とは、照明器具に近い側となり、「表」とは、照明器具から遠い側となる。
【００７３】
＜試験１〜４＞
ここからは、まず本発明に係る織物１の実施例１〜１７と、比較例１〜３について言及する。
これらの実施例と比較例を用いて、後述する試験１〜４を行う。
【００７４】
尚、実施例１〜１７と比較例１〜３の織物１等において、裏地２Ａの高透過率部４の高透過率ＴH や低透過率部５の低透過率ＴL 、表地２Ｂ全体の透過率は、株式会社島津製作所製の自記分光光度計「ＵＶ−３１５０（謂わば、測定装置の１種であると言える。）」（φ６０積分球装着）を用いて測定した４００ｎｍ〜７００ｎｍ（可視光領域）の透過率の平均値を、それぞれの透過率とした。
尚、この平均値の具体例としては、例えば、上記「ＵＶ−３１５０」（φ６０積分球装着）を用いて、サンプリングピッチ１．０ｎｍ、スリット幅（２０ｎｍ）、スキャンスピード高速にて、４００ｎｍ以上７００ｎｍ以下（可視光領域）において測定した透過率の平均値（４００ｎｍ以上７００ｎｍ以下の波長における測定値の総和を、測定した波長ポイント数である３０１で除した値）などであっても良い。
又、上記「ＵＶ−３１５０」において織物１の把持治具に設けられた透過率測定用の孔部（窓部とも言える）は、特に限定はないが、例えば、長径約２０ｍｍで短径約１０ｍｍの略楕円形（より詳しくは、約１０ｍｍ角（縦約１０ｍｍ×横約１０ｍｍ）の略正方形における正対する辺それぞれに直径約１０ｍｍの略半円形が付いた略陸上トラック形状）であったり、その面積は、（１００＋２５π）ｍｍ2 であっても良い。
上記「ＵＶ−３１５０」以外の測定装置において織物１の把持治具に設けられた透過率測定用の孔部も、特に限定はないが、例えば、長径１０ｍｍ以上４０ｍｍ以下で短径５ｍｍ以上２０ｍｍ以下の略楕円形（より詳しくは、５ｍｍ以上２０ｍｍ以下角（縦５ｍｍ以上２０ｍｍ以下×横５ｍｍ以上２０ｍｍ以下）の略正方形における正対する辺それぞれに直径５ｍｍ以上２０ｍｍ以下の略半円形が付いた略陸上トラック形状）であったり、２０ｍｍ以上４０ｍｍ以下角（縦２０ｍｍ以上４０ｍｍ以下×横２０ｍｍ以上４０ｍｍ以下）の略正方形、直径２０ｍｍ以上４０ｍｍ以下の略円形であったり、その面積は、（２５＋６．２５π）ｍｍ2 以上（４００＋１００π）ｍｍ2 以下であったり、４００ｍｍ2 以上１６００ｍｍ2 以下であったり、１００πｍｍ2 以上４００πｍｍ2 以下などであっても良い。
更に、実施例１〜１７と比較例１〜３の各生地におけるカバーファクターＣＦは、上述の式（２）により算出した値を用いた。
【００７５】
＜実施例１＞
裏地２Ａは、経糸をポリエステルマルチフィラメント糸（３３ｄｔｅｘの２本撚り９２．００本／インチ）とし、緯糸をポリエステルマルチフィラメント加工糸（１６７ｄｔｅｘの４７．６０本／インチ）とポリエステルスパン糸（綿番手４０番双糸の４７．６７本／インチ）として、地部（高透過率部４）を構成する擬紗組織と、柄部（低透過率部５）を構成する８枚緯繻子組織と、地部と柄部を区切る境界部３を構成する平織組織（経糸及び緯糸は、それぞれ４本）で織成した。
表地２Ｂは、経糸をポリエステルモノフィラメント糸（２２ｄｔｅｘの９２．００本／インチ）とし、緯糸をポリエステルマルチフィラメント糸（１６７ｄｔｅｘの４７．６０本／インチ）とポリエステルマルチフィラメント糸（１２２ｄｔｅｘの１５．８０本／インチ）とポリエステルスパン糸（綿番手６０番単糸の３１．７０本／インチ）として構成された平織組織で織成した。
これらの裏地２Ａと表地２Ｂそれぞれを部分的に接結させた１枚の二重織物（つまり、２枚様に見える織物（図１４参照））に対して仕上げをして、実施例１の織物１とした。
尚、実施例１の裏地２Ａは、地部（高透過率部４）の高透過率ＴH が２５．０９％であり、柄部（低透過率部５）の低透過率ＴL が１６．３４％であり、透過率差ΔＴが８．７５％であり、カバーファクターＣＦが２１８１であった。
又、実施例１の表地２Ｂは、全体の透過率が４１．６１％であり、カバーファクターＣＦが１５３５であった。
更に、実施例１の裏地２Ａと表地２Ｂにおける経糸や緯糸それぞれの密度（本／インチ）の値は、上記仕上げ後における値である。
【００７６】
＜実施例２＞
実施例１の織物１について、裏地２Ａが境界部３を有さない（つまり、境界部３を構成する平織組織の経糸及び緯糸は、それぞれ０本とする）ことで、実施例２の織物１を得た。
尚、実施例２の裏地２Ａにおける地部（高透過率部４）の高透過率ＴH や柄部（低透過率部５）の低透過率ＴL 、透過率差ΔＴ、カバーファクターＣＦ、表地２Ｂにおける全体の透過率、カバーファクターＣＦ、裏地２Ａと表地２Ｂにおける経糸や緯糸それぞれの密度は、実施例１と同じ値であった。
【００７７】
＜実施例３＞
実施例１の織物１について、裏地２Ａの境界部３を構成する平織組織において、その経糸及び緯糸をそれぞれ２本とすることで、実施例３の織物１を得た。
尚、実施例３の裏地２Ａにおける地部（高透過率部４）の高透過率ＴH や柄部（低透過率部５）の低透過率ＴL 、透過率差ΔＴ、カバーファクターＣＦ、表地２Ｂにおける全体の透過率、カバーファクターＣＦ、裏地２Ａと表地２Ｂにおける経糸や緯糸それぞれの密度も、実施例１と同じ値であった。
【００７８】
＜実施例４＞
実施例１の織物１について、裏地２Ａの境界部３を構成する平織組織において、その経糸及び緯糸をそれぞれ１２本とすることで、実施例４の織物１を得た。
尚、実施例４の裏地２Ａにおける地部（高透過率部４）の高透過率ＴH や柄部（低透過率部５）の低透過率ＴL 、透過率差ΔＴ、カバーファクターＣＦ、表地２Ｂにおける全体の透過率、カバーファクターＣＦ、裏地２Ａと表地２Ｂにおける経糸や緯糸それぞれの密度も、実施例１と同じ値であった。
【００７９】
＜実施例５＞
実施例１の織物１について、裏地２Ａの境界部３を構成する平織組織において、その経糸及び緯糸をそれぞれ１８本とすることで、実施例５の織物１を得た。
尚、実施例５の裏地２Ａにおける地部（高透過率部４）の高透過率ＴH や柄部（低透過率部５）の低透過率ＴL 、透過率差ΔＴ、カバーファクターＣＦ、表地２Ｂにおける全体の透過率、カバーファクターＣＦ、裏地２Ａと表地２Ｂにおける経糸や緯糸それぞれの密度も、実施例１と同じ値であった。
【００８０】
＜実施例６＞
実施例１の織物１について、裏地２Ａの境界部３を構成する平織組織において、その経糸及び緯糸をそれぞれ２４本とすることで、実施例６の織物１を得た。
尚、実施例６の裏地２Ａにおける地部（高透過率部４）の高透過率ＴH や柄部（低透過率部５）の低透過率ＴL 、透過率差ΔＴ、カバーファクターＣＦ、表地２Ｂにおける全体の透過率、カバーファクターＣＦ、裏地２Ａと表地２Ｂにおける経糸や緯糸それぞれの密度も、実施例１と同じ値であった。
【００８１】
＜実施例７＞
実施例１の織物１について、その裏地２Ａと表地２Ｂを、より濃色に（つまり、明度等が低くなるように）染色加工を施した後、仕上げをして、実施例７の織物１を得た。
尚、実施例７の裏地２Ａは、地部（高透過率部４）の高透過率ＴH が１２．９５％であり、柄部（低透過率部５）の低透過率ＴL が８．３０％であり、透過率差ΔＴが４．６５％であったが、カバーファクターＣＦは、実施例１と同じ値であった。
又、実施例７の表地２Ｂは、全体の透過率が３３．７７％であったが、カバーファクターＣＦは、実施例１と同じ値であった。
更に、実施例７の裏地２Ａと表地２Ｂにおける経糸や緯糸それぞれの密度（本／インチ）の値も、上記仕上げ後における値であり、実施例１と同じ値であった。
【００８２】
＜実施例８＞
実施例１の織物１について、裏地２Ａの柄部（低透過率部５）の織組織を、平織組織とすることで、実施例８の織物１を得た。
ここで、実施例８では、柄部（低透過率部５）の織組織と境界部３の織組織が、同じ平織組織となったため、実施例１０の織物１においては、裏地２Ａに境界部３は設けられていないとも言える。
尚、実施例８の裏地２Ａは、柄部（低透過率部５）の低透過率ＴL が１９．５６％であり、透過率差ΔＴが５．５３％であったが、地部（高透過率部４）の高透過率ＴH とカバーファクターＣＦは、実施例１と同じ値であった。
又、実施例８の表地２Ｂも、全体の透過率、カバーファクターＣＦが、実施例１と同じ値であった。
更に、実施例８の裏地２Ａと表地２Ｂにおける経糸や緯糸それぞれの密度（本／インチ）の値も、実施例１の上記仕上げ後における値であり、実施例１と同じ値であった。
【００８３】
＜実施例９＞
実施例１の織物１について、裏地２Ａの柄部（低透過率部５）の織組織を、斜子織組織とすることで、実施例９の織物１を得た。
尚、実施例９の裏地２Ａは、柄部（低透過率部５）の低透過率ＴL が１８．５８％であり、透過率差ΔＴが６．５１％であったが、地部（高透過率部４）の高透過率ＴH とカバーファクターＣＦは、実施例１と同じ値であった。
又、実施例９の表地２Ｂも、全体の透過率、カバーファクターＣＦが、実施例１と同じ値であった。
更に、実施例９の裏地２Ａと表地２Ｂにおける経糸や緯糸それぞれの密度（本／インチ）の値も、実施例１の上記仕上げ後における値であり、実施例１と同じ値であった。
【００８４】
＜実施例１０＞
実施例１の織物１について、裏地２Ａの柄部（低透過率部５）の織組織を、斜文織組織とすることで、実施例１０の織物１を得た。
尚、実施例１０の裏地２Ａは、柄部（低透過率部５）の低透過率ＴL が１７．１３％であり、透過率差ΔＴが７．９６％であったが、地部（高透過率部４）の高透過率ＴH とカバーファクターＣＦは、実施例１と同じ値であった。
又、実施例１０の表地２Ｂも、全体の透過率、カバーファクターＣＦが、実施例１と同じ値であった。
更に、実施例１０の裏地２Ａと表地２Ｂにおける経糸や緯糸それぞれの密度（本／インチ）の値も、実施例１の上記仕上げ後における値であり、実施例１と同じ値であった。
【００８５】
＜実施例１１＞
実施例１の織物１について、裏地２Ａの柄部（低透過率部５）の織組織を、８枚経繻子組織とすることで、実施例１１の織物１を得た。
尚、実施例１１の裏地２Ａは、柄部（低透過率部５）の低透過率ＴL が１６．８４％であり、透過率差ΔＴが８．２５％であったが、地部（高透過率部４）の高透過率ＴH とカバーファクターＣＦは、実施例１と同じ値であった。
又、実施例１１の表地２Ｂも、全体の透過率、カバーファクターＣＦが、実施例１と同じ値であった。
更に、実施例１１の裏地２Ａと表地２Ｂにおける経糸や緯糸それぞれの密度（本／インチ）の値も、実施例１の上記仕上げ後における値であり、実施例１と同じ値であった。
【００８６】
＜実施例１２＞
実施例１の織物１について、表地２Ｂが、経糸をポリエステルモノフィラメント糸（３３ｄｔｅｘの１０５．５６本／インチ）とし、緯糸をポリエステルマルチフィラメント糸（２２ｄｔｅｘの９５．００本／インチ）として構成された平織組織を有することとした後に、仕上げをして、実施例１２の織物１を得た。
尚、実施例１２の裏地２Ａは、地部（高透過率部４）の高透過率ＴH や柄部（低透過率部５）の低透過率ＴL 、透過率差ΔＴ、カバーファクターＣＦが、実施例１と同じ値であった。
又、実施例１２の表地２Ｂは、全体の透過率が４５．８７％であり、カバーファクターＣＦが１０５２であった。
更に、実施例１２の裏地２Ａと表地２Ｂにおける経糸や緯糸それぞれの密度（本／インチ）の値は、上記仕上げ後における値である。
【００８７】
＜実施例１３＞
実施例１の織物１について、表地２Ｂが、経糸をポリエステルマルチフィラメント糸（８３ｄｔｅｘの６９．４２本／インチ）とし、緯糸をポリエステルマルチフィラメント糸（８３ｄｔｅｘの７０．１０本／インチ）として構成された平織組織を有することとした後に、仕上げをして、実施例１３の織物１を得た。
尚、実施例１３の裏地２Ａは、地部（高透過率部４）の高透過率ＴH や柄部（低透過率部５）の低透過率ＴL 、透過率差ΔＴ、カバーファクターＣＦが、実施例１と同じ値であった。
又、実施例１３の表地２Ｂは、全体の透過率が４６．４０％であり、カバーファクターＣＦが１２７１であった。
更に、実施例１３の裏地２Ａと表地２Ｂにおける経糸や緯糸それぞれの密度（本／インチ）の値は、上記仕上げ後における値である。
【００８８】
＜実施例１４＞
実施例１の織物１について、表地２Ｂが、経糸をポリエステルマルチフィラメント糸（８３ｄｔｅｘの７１．５８本／インチ）とし、緯糸をポリエステルマルチフィラメント糸（８３ｄｔｅｘの７５．９５本／インチ）として構成された平織組織を有することとした後に、仕上げをして、実施例１４の織物１を得た。
尚、実施例１４の裏地２Ａも、地部（高透過率部４）の高透過率ＴH や柄部（低透過率部５）の低透過率ＴL 、透過率差ΔＴ、カバーファクターＣＦが、実施例１と同じ値であった。
又、実施例１４の表地２Ｂは、全体の透過率が５１．００％であり、カバーファクターＣＦが１３４４であった。
更に、実施例１４の裏地２Ａと表地２Ｂにおける経糸や緯糸それぞれの密度（本／インチ）の値は、上記仕上げ後における値である。
【００８９】
＜実施例１５＞
実施例１の織物１について、実施例１の表地２Ｂを、当該表地２Ｂ側に、更にもう１枚重ねることで、実施例１５を得た。
ここで、実施例１５は、３枚の生地を重ねていることから、多重組織の織物１であるとも言え、更に重ねた１枚が表地２Ｂであり、この表地２Ｂと裏地２Ａの間にある表地２Ｂが中地２Ｃであるとも言える。
尚、実施例１５の裏地２Ａは、地部（高透過率部４）の高透過率ＴH や柄部（低透過率部５）の低透過率ＴL 、透過率差ΔＴ、カバーファクターＣＦが、実施例１と同じ値であった。
又、実施例１５のその他の生地（１枚の表地２Ｂと、１枚の中地２Ｃを纏めたもの）は、２枚の表地２Ｂを重ねていることから計算すると、全体の透過率が１７．３１％であり、カバーファクターＣＦが３０７０であると言える。
更に、実施例１５の裏地２Ａと表地２Ｂにおける経糸や緯糸それぞれの密度の値も、実施例１と同じ値であった。
【００９０】
＜実施例１６＞
実施例１の織物１について、実施例１の表地２Ｂを、当該表地２Ｂ側に、更にもう２枚重ねることで、実施例１６を得た。
ここで、実施例１６も、４枚の生地を重ねていることから、多重組織の織物１であるとも言え、更に２枚重ねた表地２Ｂのうち最も表側にある１枚が表地２Ｂであり、この表地２Ｂと裏地２Ａの間にある２枚の表地２Ｂが中地２Ｃであるとも言える。
尚、実施例１６の裏地２Ａも、地部（高透過率部４）の高透過率ＴH や柄部（低透過率部５）の低透過率ＴL 、透過率差ΔＴ、カバーファクターＣＦが、実施例１と同じ値であった。
又、実施例１６のその他の生地（１枚の表地２Ｂと、２枚の中地２Ｃを纏めたもの）は、３枚の表地２Ｂを重ねていることから計算すると、全体の透過率が７．２０％であり、カバーファクターＣＦが４６０５であると言える。
更に、実施例１６の裏地２Ａと表地２Ｂにおける経糸や緯糸それぞれの密度の値も、実施例１と同じ値であった。
【００９１】
＜実施例１７＞
ここまで述べた実施例１〜１６は、全て２枚様に見える織物（二重織物）であったが、実施例１７は、１枚様に見える織物（２枚の生地における一方の生地と他方の生地を分けて、何れの高透過率部や低透過率部の透過率も測定できない織物（図１５参照））である。
裏地２Ａは、経糸をポリエステルマルチフィラメントウーリー加工糸（８４ｄｔｅｘの１０１．００本／インチ、セミダル）とし、緯糸をカチオン可染ポリエステルマルチフィラメントウーリー加工糸（１６７ｄｔｅｘの２本撚り５２．００本／インチ、セミダル）として、地部（高透過率部４）を構成する擬紗組織と、柄部（低透過率部５）を構成する４枚変化繻子組織と、地部と柄部を区切る境界部３を構成する経変化繻子織組織（経糸及び緯糸は、それぞれ８本）で織成した。
表地２Ｂは、経糸をポリエステルマルチフィラメントウーリー加工糸（８４ｄｔｅｘの１０１．００本／インチ、セミダル）とし、緯糸をポリエステルマルチフィラメントウーリー加工糸（３３０ｄｔｅｘの５２．００本／インチ、セミダル）として構成された擬紗組織で織成した。
これらの裏地２Ａと表地２Ｂそれぞれを部分的に接結して１枚様に見える織物とし、カチオン染料と非臭素系防炎剤を用いて染色防炎加工を施した後、仕上げをして、実施例１７の織物１とした。
尚、実施例１７の織物１は、上述したように、１枚様に見える織物であることから、裏地２Ａと表地２Ｂを分けて、何れの高透過率部４や低透過率部５の透過率Ｔも測定できないため、２枚の生地（裏地２Ａと表地２Ｂ）を重ねた状態における高透過率部４の高透過率ＴH と低透過率部５の低透過率ＴL を測定した同時に、
実施例１７の低透過率部５が、測定装置である上記「ＵＶ−３１５０」において実施例１７の織物１の把持治具に設けられた透過率測定用の孔部全てを、低透過率部５で占められる箇所が裏地２Ａの何れにもないため、孔部の面積の１５％以上が低透過率部５で占められる際に孔部内の実施例１７の織物１を測定して得られた透過率Ｔを、低透過率部５の低透過率ＴL とする場合のみとして測定している。
このようにして測定した実施例１７における地部（高透過率部４）の高透過率ＴH が１２．４３％であり、柄部（低透過率部５）の低透過率ＴL が１０．３０％であり、透過率差ΔＴが２．１３％であった。
尚、実施例１７の裏地２Ａと表地２Ｂにおける経糸や緯糸それぞれの密度（本／インチ）の値は、上記仕上げ後における値である。
【００９２】
＜比較例１＞
実施例１の織物１について、裏地２Ａの柄部の織組織を、擬紗組織とすることで、比較例１の織物を得た。
ここで、比較例１では後述する値のように、実施例１〜１６とは逆に、高透過率部４であった地部の透過率が、低透過率部５であった柄部の透過率より低くなったため、比較例１の織物においては、地部が低透過率部５であり、柄部が高透過率部４であるとも言える。
尚、比較例１の裏地２Ａは、柄部（高透過率部４）の高透過率ＴH が２５．１５％であり、透過率差ΔＴが０．０６％であったが、地部（低透過率部５）の透過率（低透過率ＴL ）とカバーファクターＣＦは、実施例１と同じ値であった。
又、比較例１の表地２Ｂは、全体の透過率、カバーファクターＣＦが、実施例１と同じ値であった。
更に、比較例１の裏地２Ａと表地２Ｂにおける経糸や緯糸それぞれの密度（本／インチ）の値も、実施例１の上記仕上げ後における値であり、実施例１と同じ値であった。
【００９３】
＜比較例２＞
実施例１の織物１について、裏地２Ａの地部の織組織を、平織組織とすることで、比較例２の織物を得た。
ここで、比較例２でも後述する値のように、実施例１〜１６とは逆に、高透過率部４であった地部の透過率が、低透過率部５であった柄部の透過率より低くなったため、比較例２の織物においても、地部が低透過率部５であり、柄部が高透過率部４であるとも言える。
更に、比較例２では、地部の織組織と境界部３の織組織が、同じ平織組織となったため、比較例２の織物においても、裏地２Ａに境界部３は設けられていないとも言える。
尚、比較例２の裏地２Ａは、地部（低透過率部５）の低透過率ＴL が１７．８１％であり、柄部（高透過率部４）の高透過率ＴH が１７．９５％であり、透過率差ΔＴが０．１４％であったが、カバーファクターＣＦは、実施例１と同じ値であった。
又、比較例２の表地２Ｂも、全体の透過率、カバーファクターＣＦが、実施例１と同じ値であった。
更に、比較例２の裏地２Ａと表地２Ｂにおける経糸や緯糸それぞれの密度（本／インチ）の値も、実施例１の上記仕上げ後における値であり、実施例１と同じ値であった。
【００９４】
＜比較例３＞
実施例１の織物１について、裏地２Ａの地部の織組織を、８枚緯繻子組織とすることで、比較例３の織物を得た。
ここで、比較例３でも後述する値のように、実施例１〜１６とは逆に、高透過率部４であった地部の透過率が、低透過率部５であった柄部の透過率より低くなったため、比較例３の織物においても、地部が低透過率部５であり、柄部が高透過率部４であるとも言える。
尚、比較例３の裏地２Ａは、地部（低透過率部５）の低透過率ＴL が１７．８８％であり、柄部（高透過率部４）の高透過率ＴH が１８．７２％であり、透過率差ΔＴが０．８４％であったが、カバーファクターＣＦは、実施例１と同じ値であった。
又、比較例３の表地２Ｂも、全体の透過率、カバーファクターＣＦが、実施例１と同じ値であった。
更に、比較例３の裏地２Ａと表地２Ｂにおける経糸や緯糸それぞれの密度（本／インチ）の値も、実施例１の上記仕上げ後における値であり、実施例１と同じ値であった。
【００９５】
＜試験１（境界部３の本数変化と柄）＞
試験１では、上述した実施例１〜１６と比較例１〜３のうち、境界部３の経糸及び緯糸の本数を変化させた実施例１〜７に対して、織物１の裏地２Ａ側から光が透過する際に、裏地２Ａの柄部（低透過率部５）が、表地２Ｂに投影される柄となって浮かび上がるかについて目視評価し、その結果を表１にて示す。
この目視評価の基準は、「×：裏地２Ａ側から光を透過させても、裏地２Ａの柄部が表地２Ｂに投影されず、柄となって浮かび上がらない」、「○：裏地２Ａ側から光を透過させると、裏地２Ａの柄部が表地２Ｂに投影され、柄となって浮かび上がる」、「◎：裏地２Ａ側から光を透過させると、裏地２Ａの柄部が表地２Ｂに投影されて、より鮮明に柄となって浮かび上がる」とした。
【００９６】
尚、表１では、実施例１〜７について、裏地２Ａにおける地部（高透過率部４）の組織とその高透過率ＴH 、境界部３の組織とその経糸及び緯糸の本数、柄部（低透過率部５）の組織とその低透過率ＴL 、透過率差ΔＴ、カバーファクターＣＦや、表地２Ｂにおける組織、全体の透過率、カバーファクターＣＦも示している。
又、表１中の実施例１〜７の表示順は、左から３つまでは実施例２、３、１とした後、残りは左から順に番号通りとした。
【００９７】
【表１】
2019173260.tif 000005
【００９８】
＜試験１（境界部３の本数変化と柄）の評価＞
表１に示すように、境界部３の経糸及び緯糸の本数を変化させても、裏地２Ａ側からの光が透過した際には、裏地２Ａの柄部が表地２Ｂに投影され柄となって浮かび上がり、実施例１〜７全ての評価が「○」以上であった。
これは、裏地２Ａにおいて、境界部３の有無や、その経糸及び緯糸の本数（境界部３の幅）を問わず、試験２で後述する＜１＞、＜２＞の組織を有していれば、又は、透過率差ΔＴが３％以上となれば、裏地２Ａ側からの光が透過した際に、裏地２Ａの柄部が表地２Ｂに投影され、柄となって浮かび上がることを示しているとも言える。
尚、実施例１〜７より、境界部３を構成する平織組織の経糸や緯糸の本数は、上述したように、経糸及び緯糸それぞれが、１本以上３０本以下、好ましくは２本以上２４本以下、更に好ましくは４本以上２４本以下であっても良いこともわかる。
【００９９】
＜試験２（地部・柄部の組織変化と柄）＞
試験２では、上述した実施例１〜１６と比較例１〜３のうち、地部や柄部の組織を変化させた実施例１、８〜１１と、比較例１〜３に対して、織物１等の裏地２Ａ側から光が透過する際に、裏地２Ａの柄部（低透過率部５等）が、表地２Ｂに投影される柄となって浮かび上がるかについて目視評価し、その結果を表２にて示す。
この目視評価の基準は、試験１と同様に、「×：裏地２Ａ側から光を透過させても、裏地２Ａの柄部が表地２Ｂに投影されず、柄となって浮かび上がらない」、「○：裏地２Ａ側から光を透過させると、裏地２Ａの柄部が表地２Ｂに投影され、柄となって浮かび上がる」、「◎：裏地２Ａ側から光を透過させると、裏地２Ａの柄部が表地２Ｂに投影されて、より鮮明に柄となって浮かび上がる」とした。
【０１００】
尚、表２でも、実施例１、８〜１１と、比較例１〜３について、裏地２Ａにおける地部（高透過率部４等）の組織とその透過率（高透過率ＴH 等）、境界部３の組織とその経糸及び緯糸の本数、柄部（低透過率部５等）の組織とその透過率（低透過率ＴL 等）、透過率差ΔＴ、カバーファクターＣＦや、表地２Ｂにおける組織、全体の透過率、カバーファクターＣＦも示している。
又、表２中の実施例１、８〜１１と、比較例１〜３の表示順は、一番左に比較例１とし、次に実施例８〜１１を左から順に番号通り並べた後、残りは左から実施例１、比較例２、３とした。
【０１０１】
【表２】
2019173260.tif 000006
【０１０２】
＜試験２（地部・柄部の組織変化と柄）の評価＞
表２に示すように、地部や柄部の組織を変化させることによって、裏地２Ａにおいて、＜１＞地部（高透過率部４）が擬紗組織であり、柄部（低透過率部５）が平織組織、繻子織組織、斜文織組織及び斜子織組織のうちの少なくとも１つの組織である場合（実施例８）、＜２＞地部（高透過率部４）が擬紗組織であり、柄部（低透過率部５）が繻子織組織、斜文織組織及び斜子織組織のうちの少なくとも１つの組織であり、地部と柄部との境界部３が平織組織である場合（実施例１、９〜１１）であれば、裏地２Ａ側からの光が透過した際には、裏地２Ａの柄部が表地２Ｂに投影され、柄となって浮かび上がり、実施例１、８〜１１の評価は「○」以上であることがわかった。
一方、上記＜１＞、＜２＞の何れにも当てはまらない場合（比較例１〜３）には、裏地２Ａ側からの光を透過させても、裏地２Ａの柄部が表地２Ｂに投影されず、柄となって浮かび上がらないため、比較例１〜３の評価は全て「×」となった。
これは、裏地２Ａにおいて、上記＜１＞、＜２＞の何れかの組織を有していなければ、裏地２Ａ側からの光が透過しても、裏地２Ａの柄部が表地２Ｂに投影されず、柄となって浮かび上がらないことを示しているとも言える。
【０１０３】
又、上述した表１や表２、後述の表３でも示すように、評価が「○」以上となる実施例１〜１６のうち、透過率差ΔＴが最も小さくなるのは実施例７の「４．６５％」であるが、評価が「×」である比較例１〜３のうち、透過率差ΔＴが最も大きくなるのは比較例３の「０．８４％」であることから、透過率差ΔＴが「０．８４％」から「４．６５％」になる間に、評価が「×」から「○」に変わる透過率差ΔＴの境界値が必ず存在する。
よって、透過率差ΔＴの境界値は、「０．８４％」と「４．６５％」の中間値「２．８４５％」から余裕をとって「３％」であると言える。
これは、裏地２Ａにおいて、高透過率部４の高透過率ＴH と、低透過率部５の低透過率ＴL の透過率差ΔＴが「３％」以上であれば、裏地２Ａ側からの光が透過した際に、裏地２Ａの柄部が表地２Ｂに投影され、柄となって浮かび上がることを示しているとも言える。
尚、実施例１〜１６より、透過率差ΔＴは、上述したように、例えば、３．５％以上であっても良く、好ましくは４．０％以上、更に好ましくは５．０％以上であっても良いこともわかる。
【０１０４】
更に、上述した表１や表２、後述の表３でも示すように、評価が「○」以上となる実施例１〜１６のうち（つまり、透過率差ΔＴが３％以上となることを前提として）、低透過率部５の低透過率ＴL が最も大きくなるのは実施例８の「１９．５６％」であり、少なくとも「１９．５６％」以下であれば、評価は「○」以上となっている。
よって、低透過率ＴL の境界値は、余裕をとって「１９．５％」であると言える。
これは、裏地２Ａにおいて、透過率差ΔＴが３％以上となり、且つ、低透過率ＴL が「１９．５％」以下であれば、裏地２Ａ側からの光を透過させると、裏地２Ａの柄部が表地２Ｂに投影されて、更に鮮明な柄となって浮かび上がることを示しているとも言える。
尚、実施例１〜１６より、低透過率ＴL は、上述したように、例えば、１９．０％以下であっても良く、好ましくは１８．５％以下、更に好ましくは１８．０％以下であっても良いこともわかる。
【０１０５】
＜試験３（表地２Ｂ等のカバーファクターＣＦ等の変化と柄）＞
試験３では、上述した実施例１〜１６と比較例１〜３のうち、表地２Ｂ等（表地２Ｂや中地２Ｃ）のカバーファクターＣＦや全体の透過率を変化させた実施例１、１２〜１６に対して、＜Ａ＞織物１の裏地２Ａ側から光を透過させない場合、及び、＜Ｂ＞織物１の裏地２Ａ側から光を透過させた場合において、裏地２Ａの柄部（低透過率部５）が、表地２Ｂに投影される柄となって浮かび上がるかについて目視評価し、＜Ａ＞、＜Ｂ＞の結果を表３にて示す。
この目視評価の基準は、まず＜Ａ＞の場合については、「×：裏地２Ａ側から光を透過させないにも関わらず、裏地２Ａの柄部が表地２Ｂ側から、柄となって見える」、「○：裏地２Ａ側から光を透過させなければ、裏地２Ａの柄部が表地２Ｂ側から、柄としては見えない」、「◎：裏地２Ａ側から光を透過させなければ、裏地２Ａの柄部が表地２Ｂ側から、柄として全く見えない」とした。
次に、＜Ｂ＞の場合における目視評価の基準については、試験１、２と同様に、「×：裏地２Ａ側から光を透過させても、裏地２Ａの柄部が表地２Ｂに投影されず、柄となって浮かび上がらない」、「○：裏地２Ａ側から光を透過させると、裏地２Ａの柄部が表地２Ｂに投影され、柄となって浮かび上がる」、「◎：裏地２Ａ側から光を透過させると、裏地２Ａの柄部が表地２Ｂに投影されて、より鮮明に柄となって浮かび上がる」とした。
【０１０６】
尚、表３でも、実施例１、１２〜１６について、裏地２Ａにおける地部（高透過率部４）の組織とその高透過率ＴH 、境界部３の組織とその経糸及び緯糸の本数、柄部（低透過率部５）の組織とその低透過率ＴL 、透過率差ΔＴ、カバーファクターＣＦや、表地２Ｂ等における組織、全体の透過率、カバーファクターＣＦも示している。
又、表３中の実施例１、１２〜１６の表示順は、左から順に実施例１２、１３、１４、１、１５、１６とした。
【０１０７】
【表３】
2019173260.tif 000007
【０１０８】
＜試験３（表地２Ｂ等のカバーファクターＣＦ等の変化と柄）の評価＞
表３に示すように、表地２Ｂ等のカバーファクターＣＦや全体の透過率を変化させると、裏地２Ａ側から光を透過させない＜Ａ＞の場合では、裏地２Ａ側から光を透過させなければ、裏地２Ａの柄部が表地２Ｂの側から、柄としては見えず、実施例１、１２〜１６全ての評価は「○」以上であった。
特に、評価が「◎」となる実施例１、１３〜１６のうち、表地２Ｂ等のカバーファクターＣＦが最も小さいのは実施例１３の「１２７１」である一方で、評価が「○」となるのは実施例１２だけで、その表地２ＢのカバーファクターＣＦは「１０５２」であることから、この「１０５２」から「１２７１」の間に、評価が「○」から「◎」に変わるカバーファクターＣＦの値が必ず存在する。
よって、評価を「○」から「◎」に上げるカバーファクターＣＦの値は、「１０５２」と「１２７１」の中間値「１１６１．５」から余裕をとって「１１７０」であると言える。
又、裏地２Ａ側から光を透過させる＜Ｂ＞の場合であっても、裏地２Ａ側からの光が透過した際には、裏地２Ａの柄部が表地２Ｂに投影されて、より鮮明に柄となって浮かび上がり、実施例１、１２〜１６全ての評価は「◎」であった。
これらは、裏地２Ａにおいて、基本的に、表地２Ｂ等のカバーファクターＣＦや全体の透過率によらず、試験２で上述した＜１＞、＜２＞の組織を有していれば、又は、透過率差ΔＴが３％以上となれば、裏地２Ａ側からの光が透過した際に、裏地２Ａの柄部が表地２Ｂに投影され、柄となって浮かび上がるが、表地２Ｂ等のカバーファクターＣＦを「１１７０」以上とすれば、透過光の有無による表地２Ｂに投影される柄の変化は大きくなることを示しているとも言える。
尚、実施例１、１２〜１６や、表地２Ｂ等のカバーファクターＣＦが小さ過ぎると透過光無でも表地２Ｂ側から裏地２Ａの柄が見え、且つ、表地２Ｂ等のカバーファクターＣＦが大きすぎると透過光有でも表地２Ｂ側から裏地２Ａの柄が見えないことをふまえれば、表地２ＢのカバーファクターＣＦは、上述した式（２）により算出した値で、１１７０以上５０００以下であっても良く、好ましくは１３００以上３１００以下、更に好ましくは１４００以上２４００以下であっても良いこともわかる。
【０１０９】
＜試験４（裏地２Ａと表地２Ｂを分けて何れの高透過率部４や低透過率部５の透過率Ｔも測定できない場合や、何れ低透過率部５も測定装置（上記「ＵＶ−３１５０」）における測定可能最小範囲より小さい（又は、長細い）場合における透過率差ΔＴ）＞
試験４では、上述した実施例１７の織物１について、裏地２Ａと表地２Ｂを重ねた状態における高透過率部４の高透過率ＴH と低透過率部５の低透過率ＴL を測定し、且つ、低透過率部５の低透過率ＴL を、当該低透過率部５の全体を含み且つ高透過率部４の一部を含む測定可能最小範囲における透過率Ｔとして測定すると共に、実施例１７に対して、織物１の裏地２Ａ側から光が透過する際に、裏地２Ａの柄部（低透過率部５）が、表地２Ｂに投影される柄となって浮かび上がるかについて目視評価し、その結果を表４にて示す。
【０１１０】
この目視評価の基準は、試験１、２と同様に、「×：裏地２Ａ側から光を透過させても、裏地２Ａの柄部が表地２Ｂに投影されず、柄となって浮かび上がらない」、「○：裏地２Ａ側から光を透過させると、裏地２Ａの柄部が表地２Ｂに投影され、柄となって浮かび上がる」、「◎：裏地２Ａ側から光を透過させると、裏地２Ａの柄部が表地２Ｂに投影されて、より鮮明に柄となって浮かび上がる」とした。
尚、表４でも、実施例１７について、裏地２Ａにおける地部（高透過率部４）の組織とその高透過率ＴH 、境界部３の組織とその経糸及び緯糸の本数、柄部（低透過率部５）の組織とその低透過率ＴL 、透過率差ΔＴも示している。
【０１１１】
【表４】
2019173260.tif 000008
【０１１２】
＜試験４（裏地２Ａと表地２Ｂを分けて何れの高透過率部４や低透過率部５の透過率Ｔも測定できない場合や、何れ低透過率部５も測定装置（上記「ＵＶ−３１５０」）における測定可能最小範囲より小さい（又は、長細い）場合における透過率差ΔＴ）の評価＞
表４に示すように、裏地２Ａと表地２Ｂを分けて何れの高透過率部４や低透過率部５の透過率Ｔも測定できない場合や、何れ低透過率部５も測定装置における測定可能最小範囲より小さい場合であっても、裏地２Ａと表地２Ｂを重ねた状態における高透過率部４の高透過率ＴH と低透過率部５の低透過率ＴL を測定したり、低透過率部５の低透過率ＴL を、当該低透過率部５の全体を含み且つ高透過率部４の一部を含む測定可能最小範囲における透過率Ｔとして測定することによって、裏地２Ａ側からの光が透過した際には、裏地２Ａの柄部が表地２Ｂに投影され柄となって浮かび上がり、実施例１７の評価が「◎」となった。
又、評価が「◎」となった実施例１７における透過率差ΔＴは、「２．１３％」であることから、透過率差ΔＴが「０．００％」から「２．１３％」になる間に、評価が「×」から「◎」に変わる透過率差ΔＴの境界値が必ず存在するとも言える。
よって、試験４の上述した場合において、透過率差ΔＴの境界値は、「０．００％」と「２．１３％」の間の例えば「１％」であるとも言える。
これは、裏地２Ａと表地２Ｂを分けて何れの高透過率部４や低透過率部５の透過率Ｔも測定できない場合や、何れ低透過率部５も測定装置（上記「ＵＶ−３１５０」）における測定可能最小範囲より小さい場合における透過率差ΔＴが「１％」以上であれば、裏地２Ａ側からの光が透過した際に、裏地２Ａの柄部が表地２Ｂに投影され、柄となって浮かび上がることを示しているとも言える。
尚、この場合における透過率差ΔＴは、上述したように、例えば、好ましくは１．５％以上、更に好ましくは２．０％以上であっても良いとも言える。
【０１１３】
＜その他＞
尚、本発明は、前述した実施形態に限定されるものではない。織物１、及び、インテリア部材１００等の各構成又は全体の構造、形状、寸法などは、本発明の趣旨に沿って適宜変更することが出来る。
二重組織などの織物１における２枚の生地のうち一方の生地（裏地２Ａ）は、＜１＞平織組織、繻子織組織、斜文織組織及び斜子織組織のうちの少なくとも１つの組織と、擬紗組織や、＜２＞繻子織組織、斜文織組織及び斜子織組織のうちの少なくとも１つの組織と、擬紗組織と、前記繻子織組織、斜文織組織及び斜子織組織のうちの少なくとも１つの組織と、前記擬紗組織との境界部３に有している平織組織及び／又は繻子織組織以外の組織を有していても良い。
【０１１４】
二重組織などの織物１における２枚の生地のうち他方の生地（表地２Ｂ）も、平織組織及び／又は擬紗組織以外の組織を有していても良く、例えば、繻子織組織や、斜文織組織及び斜子織組織も有しても構わない。
これは、多重組織などの織物１においても同様で、複数枚の生地のうち最も一方外側の生地（裏地２Ａ）が、上述した＜１＞、＜２＞の組織以外の組織を有していても良い。
同様に、多重組織などの織物１における複数枚の生地のうち最も一方外側以外の生地（その他の生地、表地２Ｂや中地２Ｃ）が、平織組織及び／又は擬紗組織以外の組織を有していても良く、例えば、繻子織組織や、斜文織組織及び斜子織組織も有していても構わない。
【０１１５】
又、二重組織などの織物１における２枚の生地のうち他方の生地（表地２Ｂ）は、上述した高透過率部４と低透過率部４を有して（つまり、裏地２Ａと表地２Ｂの両方が高透過率部４と低透過率部４を有して）いても良い。
更に、多重組織などの織物１における生地が３枚以上である場合には、その３枚以上の生地のうち少なくとも１枚の生地（裏地２Ａと表地２Ｂと中地２Ｃのうち少なくとも１枚）が、高透過率部４と低透過率部５を備えていても良く、上述したように、裏地２Ａだけに高透過率部４と低透過率部５を備える場合の他、中地２Ｃ（中地２Ｃが２枚以上であれば、そのうちの１枚）だけに高透過率部４と低透過率部５を備える場合や、裏地２Ａと中地２Ｃ（中地２Ｃが２枚以上であれば、そのうちの１枚）に高透過率部４と低透過率部５を備える場合などであっても構わない。
【産業上の利用可能性】
【０１１６】
本発明の織物は、上述したように、カーテン、ブラインド、ロールスクリーン、プリーツスクリーン、ローマンシェード、間仕切り、壁装、緞子張り、床、天井、タペストリー、舞台幕及び額装品などの内装材や、照明カバーなどの他、様々なインテリア部材に幅広く利用可能である。
【符号の説明】
【０１１７】
１            織物
２Ａ          一方の生地（裏地、最も一方外側の生地）
２Ｂ          他方の生地（表地、最も一方外側以外の生地）
２Ｃ          中地（最も一方外側以外の生地）
３            境界部
４            高透過率部
５            低透過率部
１００        インテリア部材
ＴH           高透過率
ＴL           低透過率
ΔＴ          透過率差
ＣＦ          他方の生地（表地、最も一方外側以外の生地）のカバーファクター
【図１】
2019173260.tif 000009
【図２】
2019173260.tif 000010
【図３】
2019173260.tif 000011
【図４】
2019173260.tif 000012
【図５】
2019173260.tif 000013
【図６】
2019173260.tif 000014
【図７】
2019173260.tif 000015
【図８】
2019173260.tif 000016
【図９】
2019173260.tif 000017
【図１０】
2019173260.tif 000018
【図１１】
2019173260.tif 000019
【図１２】
2019173260.tif 000020
【図１３】
2019173260.tif 000021
【図１４】
2019173260.tif 000022
【図１５】
2019173260.tif 000023